(57)【要約】      （修正有）【課題】発光効率が優れる発光素子を提供すること。【解決手段】陽極と、陰極と、陽極及び陰極の間に設けられた第１の層と、陰極及び第１の層との間に設けられた第２の層とを有する発光素子であり、第１の層が、６員の芳香族複素環と、芳香族炭化水素または芳香族複素環を含む金属錯体の２種以上と、５員の芳香族複素環と、芳香族炭化水素環または芳香族複素環を含む金属錯体とを含有する層であり、第１の層及び第２の層のうちの少なくとも１層が、窒素を含む、芳香族炭化水素環または複素環で表される化合物を含有する、発光素子。【選択図】なし【特許請求の範囲】
【請求項１】
陽極と、陰極と、前記陽極及び前記陰極の間に設けられた第１の層と、前記陰極及び前記第１の層との間に設けられた第２の層とを有する発光素子であり、
前記第１の層が、式（１）で表される金属錯体の２種以上と、式（２）で表される金属錯体とを含有する層であり、
前記第１の層及び前記第２の層のうちの少なくとも１層が、式（Ｔ−１）で表される化合物を含有する、発光素子。
【化１】
2020072256.tif 000040
［式中、
Ｍ１は、ロジウム原子、パラジウム原子、イリジウム原子又は白金原子を表す。
ｎ１は１以上の整数を表し、ｎ２は０以上の整数を表す。但し、Ｍ１がロジウム原子又はイリジウム原子の場合、ｎ１＋ｎ２は３であり、Ｍ１がパラジウム原子又は白金原子の場合、ｎ１＋ｎ２は２である。
ＥＬは、炭素原子又は窒素原子を表す。ＥＬが複数存在する場合、それらはそれぞれ同一でも異なっていてもよい。
環Ｌ１は、６員の芳香族複素環を表し、この環は単一又は複数の置換基を有していてもよい。前記置換基が複数存在する場合、それらは同一でも異なっていてもよく、互いに結合して、それぞれが結合する原子とともに環を形成していてもよい。環Ｌ１が複数存在する場合、それらは同一でも異なっていてもよい。
環Ｌ２は、芳香族炭化水素環又は芳香族複素環を表し、これらの環は単一又は複数の置換基を有していてもよい。前記置換基が複数存在する場合、それらは同一でも異なっていてもよく、互いに結合して、それぞれが結合する原子とともに環を形成していてもよい。環Ｌ２が複数存在する場合、それらは同一でも異なっていてもよい。
環Ｌ１が有していてもよい置換基と環Ｌ２が有していてもよい置換基とは、同一でも異なっていてもよく、互いに結合して、それぞれが結合する原子とともに環を形成していてもよい。
但し、環Ｌ１及び環Ｌ２のうちの少なくとも１つは、置換基として、式（１−Ｔ）で表される基を有する。式（１−Ｔ）で表される基が複数存在する場合、それらは同一でも異なっていてもよい。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２とともに２座配位子を構成する原子団を表す。Ａ１−Ｇ１−Ａ２が複数存在する場合、それらは同一でも異なっていてもよい。］
【化２】
2020072256.tif 000041
［式中、
Ｍ２は、ロジウム原子、パラジウム原子、イリジウム原子又は白金原子を表す。
ｎ３は１以上の整数を表し、ｎ４は０以上の整数を表す。但し、Ｍ２がロジウム原子又はイリジウム原子の場合、ｎ３＋ｎ４は３であり、Ｍ２がパラジウム原子又は白金原子の場合、ｎ３＋ｎ４は２である。
Ｅ１及びＥ２は、それぞれ独立に、炭素原子又は窒素原子を表す。Ｅ１及びＥ２が複数存在する場合、それらはそれぞれ同一でも異なっていてもよい。
環Ｒ１は、５員の芳香族複素環を表し、この環は単一又は複数の置換基を有していてもよい。前記置換基が複数存在する場合、それらは同一でも異なっていてもよく、互いに結合して、それぞれが結合する原子とともに環を形成していてもよい。環Ｒ１が複数存在する場合、それらは同一でも異なっていてもよい。
環Ｒ２は、芳香族炭化水素環又は芳香族複素環を表し、これらの環は単一又は複数の置換基を有していてもよい。前記置換基が複数存在する場合、それらは同一でも異なっていてもよく、互いに結合して、それぞれが結合する原子とともに環を形成していてもよい。環Ｒ２が複数存在する場合、それらは同一でも異なっていてもよい。
環Ｒ１が有していてもよい置換基と環Ｒ２が有していてもよい置換基とは、同一でも異なっていてもよく、互いに結合して、それぞれが結合する原子とともに環を形成していてもよい。
Ａ３−Ｇ２−Ａ４は、アニオン性の２座配位子を表す。Ａ３及びＡ４は、それぞれ独立に、炭素原子、酸素原子又は窒素原子を表し、これらの原子は環を構成する原子であってもよい。Ｇ２は、単結合、又は、Ａ３及びＡ４とともに２座配位子を構成する原子団を表す。Ａ３−Ｇ２−Ａ４が複数存在する場合、それらは同一でも異なっていてもよい。］
【化３】
2020072256.tif 000042
［式中、Ｒ１Ｔは、アルキル基、シクロアルキル基、アルコキシ基、シクロアルコキシ基、アリールオキシ基、アリール基、１価の複素環基、置換アミノ基又はハロゲン原子を表し、これらの基は単一又は複数の置換基を有していてもよい。前記置換基が複数存在する場合、それらは同一でも異なっていてもよく、互いに結合して、それぞれが結合する原子とともに環を形成していてもよい。］
【化４】
2020072256.tif 000043
［式中、
ｎＴ１は、０以上５以下の整数を表す。ｎＴ１が複数存在する場合、それらは同一でも異なっていてもよい。
ｎＴ２は、１以上１０以下の整数を表す。
ＡｒＴ１は、環内に二重結合を有さない窒素原子及び＝Ｎ−で表される基を含む、縮合環の１価の複素環基であり、該基は単一又は複数の置換基を有していてもよく、前記置換基が複数存在する場合、それらは同一でも異なっていてもよく、互いに結合して、それぞれが結合する原子とともに環を形成していてもよい。ＡｒＴ１が複数存在する場合、それらは同一でも異なっていてもよい。
ＬＴ１は、アルキレン基、シクロアルキレン基、アリーレン基、２価の複素環基、−ＮＲＴ１’−で表される基、酸素原子又は硫黄原子を表し、これらの基は単一又は複数の置換基を有していてもよく、前記置換基が複数存在する場合、それらは同一でも異なっていてもよく、互いに結合して、それぞれが結合する原子とともに環を形成していてもよい。ＲＴ１’は、水素原子、アルキル基、シクロアルキル基、アリール基又は１価の複素環基を表し、これらの基は単一又は複数の置換基を有していてもよく、前記置換基が複数存在する場合、それらは同一でも異なっていてもよく、互いに結合して、それぞれが結合する原子とともに環を形成していてもよい。ＬＴ１が複数存在する場合、それらは同一でも異なっていてもよい。
ＡｒＴ２は、芳香族炭化水素基又は複素環基を表し、これらの基は単一又は複数の置換基を有していてもよく、前記置換基が複数存在する場合、それらは同一でも異なっていてもよく、互いに結合して、それぞれが結合する原子とともに環を形成していてもよい。］
【請求項２】
前記第２の層が、前記式（Ｔ−１）で表される化合物を含有する、請求項１に記載の発光素子。
【請求項３】
前記ＡｒＴ１が、式（Ｔ１−１）で表される基である、請求項１又は２に記載の発光素子。
【化５】
2020072256.tif 000044
［式中、
ＸＴ１は、単結合、酸素原子、硫黄原子、−Ｎ（ＲＸＴ１）−で表される基、又は、−Ｃ（ＲＸＴ１’）２−で表される基を表す。ＲＸＴ１及びＲＸＴ１’は、それぞれ独立に、水素原子、アルキル基、シクロアルキル基、アルコキシ基、シクロアルコキシ基、アリール基、アリールオキシ基、１価の複素環基、置換アミノ基、ハロゲン原子又はシアノ基を表し、これらの基は単一又は複数の置換基を有していてもよく、前記置換基が複数存在する場合、それらは同一でも異なっていてもよく、互いに結合して、それぞれが結合する原子とともに環を形成していてもよい。複数存在するＲＸＴ１’は、同一でも異なっていてもよく、互いに結合して、それぞれが結合する原子とともに環を形成していてもよい。
環ＲＴ１及び環ＲＴ２は、それぞれ独立に、芳香族炭化水素環又は複素環を表し、これらの環は単一又は複数の置換基を有していてもよく、前記置換基が複数存在する場合、それらは同一でも異なっていてもよく、互いに結合して、それぞれが結合する原子とともに環を形成していてもよい。
但し、環ＲＴ１及び環ＲＴ２のうちの少なくとも一つは、環内に＝Ｎ−で表される基を含む複素環であり、該環は単一又は複数の置換基を有していてもよく、前記置換基が複数存在する場合、それらは同一でも異なっていてもよく、互いに結合して、それぞれが結合する原子とともに環を形成していてもよい。］
【請求項４】
前記環ＲＴ１が、芳香族炭化水素環又は環内に＝Ｎ−で表される基を含む複素環であり、これらの環は単一又は複数の置換基を有していてもよく、且つ、前記環ＲＴ２が、環内に＝Ｎ−で表される基を含む複素環であり、該環は単一又は複数の置換基を有していてもよい、請求項３に記載の発光素子。
【請求項５】
前記環ＲＴ１が、単環式の芳香族炭化水素環又は環内に＝Ｎ−で表される基を含む単環式の複素環であり、これらの環は単一又は複数の置換基を有していてもよく、且つ、前記環ＲＴ２が、環内に＝Ｎ−で表される基を含む単環式の複素環であり、該環は単一又は複数の置換基を有していてもよい、請求項４に記載の発光素子。
【請求項６】
前記環ＲＴ１が、ベンゼン環、ピリジン環又はジアザベンゼン環であり、これらの環は単一又は複数の置換基を有していてもよく、且つ、前記環ＲＴ２が、ピリジン環又はジアザベンゼン環であり、これらの環は単一又は複数の置換基を有していてもよい、請求項５に記載の発光素子。
【請求項７】
前記環Ｌ１が、ピリジン環、ジアザベンゼン環、アザナフタレン環又はジアザナフタレン環であり、これらの環は単一又は複数の置換基を有していてもよく、且つ、前記環Ｌ２が、ベンゼン環、ピリジン環又はジアザベンゼン環であり、これらの環は単一又は複数の置換基を有していてもよい、請求項１〜６のいずれか一項に記載の発光素子。
【請求項８】
前記式（１）で表される金属錯体の発光スペクトルの最大ピーク波長が４９５ｎｍ以上７５０ｎｍ未満である、請求項１〜７のいずれか一項に記載の発光素子。
【請求項９】
前記環Ｒ１が、ジアゾール環又はトリアゾール環であり、これらの環は単一又は複数の置換基を有していてもよく、且つ、前記環Ｒ２が、ベンゼン環、ピリジン環又はジアザベンゼン環であり、これらの環は単一又は複数の置換基を有していてもよい、請求項１〜８のいずれか一項に記載の発光素子。
【請求項１０】
前記式（２）で表される金属錯体の発光スペクトルの最大ピーク波長が３８０ｎｍ以上４９５ｎｍ未満である、請求項１〜９のいずれか一項に記載の発光素子。
【請求項１１】
前記第１の層が、式（Ｈ−１）で表される化合物を更に含有する、請求項１〜１０のいずれか一項に記載の発光素子。
【化６】
2020072256.tif 000045
［式中、
ＡｒＨ１及びＡｒＨ２は、それぞれ独立に、アリール基、１価の複素環基又は置換アミノ基を表し、これらの基は単一又は複数の置換基を有していてもよい。前記置換基が複数存在する場合、それらは同一でも異なっていてもよく、互いに結合して、それぞれが結合する原子とともに環を形成していてもよい。
ｎＨ１は、０以上の整数を表す。
ＬＨ１は、アリーレン基、２価の複素環基、アルキレン基又はシクロアルキレン基を表し、これらの基は単一又は複数の置換基を有していてもよい。前記置換基が複数存在する場合、それらは同一でも異なっていてもよく、互いに結合して、それぞれが結合する原子とともに環を形成していてもよい。ＬＨ１が複数存在する場合、それらは同一でも異なっていてもよい。］
【請求項１２】
前記第１の層が、正孔輸送材料、正孔注入材料、電子輸送材料、電子注入材料、発光材料及び酸化防止剤からなる群より選ばれる少なくとも１種を更に含有する、請求項１〜１１のいずれか一項に記載の発光素子。
【請求項１３】
前記第１の層と、前記第２の層とが、隣接している、請求項１〜１２のいずれか一項に記載の発光素子。
【発明の詳細な説明】
【技術分野】
【０００１】
本発明は、発光素子に関する。
【背景技術】
【０００２】
有機エレクトロルミネッセンス素子等の発光素子は、ディスプレイ及び照明の用途に好適に使用することが可能であり、研究開発が行われている。例えば、特許文献１には、金属錯体Ｂ０−１、金属錯体Ｇ１及び金属錯体Ｒ１を含有する発光層と、化合物ＥＴ１を含有する電子輸送層とを有する発光素子が記載されている。また、特許文献２には、金属錯体Ｇ２−１及び金属錯体Ｒ２を含有する発光層と、金属錯体Ｂ０−２を含有する発光層と、化合物ＥＴ１を含有する電子輸送層とを有する発光素子が記載されている。
【０００３】
【化１】
2020072256.tif 000002
【先行技術文献】
【特許文献】
【０００４】
【特許文献１】国際公開第２０１１／０４８９５６号
【特許文献２】特開２０１６−２０７９５４号公報
【発明の概要】
【発明が解決しようとする課題】
【０００５】
しかし、上述した発光素子は、発光効率が必ずしも十分ではない。
そこで、本発明は、発光効率が優れる発光素子を提供することを目的とする。
【課題を解決するための手段】
【０００６】
本発明は、以下の［１］〜［１３］を提供する。
［１］  陽極と、陰極と、前記陽極及び前記陰極の間に設けられた第１の層と、前記陰極及び前記第１の層との間に設けられた第２の層とを有する発光素子であり、
前記第１の層が、式（１）で表される金属錯体の２種以上と、式（２）で表される金属錯体とを含有する層であり、
前記第１の層及び前記第２の層のうちの少なくとも１層が、式（Ｔ−１）で表される化合物を含有する、発光素子。
【化２】
2020072256.tif 000003
［式中、
Ｍ１は、ロジウム原子、パラジウム原子、イリジウム原子又は白金原子を表す。
ｎ１は１以上の整数を表し、ｎ２は０以上の整数を表す。但し、Ｍ１がロジウム原子又はイリジウム原子の場合、ｎ１＋ｎ２は３であり、Ｍ１がパラジウム原子又は白金原子の場合、ｎ１＋ｎ２は２である。
ＥＬは、炭素原子又は窒素原子を表す。ＥＬが複数存在する場合、それらはそれぞれ同一でも異なっていてもよい。
環Ｌ１は、６員の芳香族複素環を表し、この環は単一又は複数の置換基を有していてもよい。前記置換基が複数存在する場合、それらは同一でも異なっていてもよく、互いに結合して、それぞれが結合する原子とともに環を形成していてもよい。環Ｌ１が複数存在する場合、それらは同一でも異なっていてもよい。
環Ｌ２は、芳香族炭化水素環又は芳香族複素環を表し、これらの環は単一又は複数の置換基を有していてもよい。前記置換基が複数存在する場合、それらは同一でも異なっていてもよく、互いに結合して、それぞれが結合する原子とともに環を形成していてもよい。環Ｌ２が複数存在する場合、それらは同一でも異なっていてもよい。
環Ｌ１が有していてもよい置換基と環Ｌ２が有していてもよい置換基とは、同一でも異なっていてもよく、互いに結合して、それぞれが結合する原子とともに環を形成していてもよい。
但し、環Ｌ１及び環Ｌ２のうちの少なくとも１つは、置換基として、式（１−Ｔ）で表される基を有する。式（１−Ｔ）で表される基が複数存在する場合、それらは同一でも異なっていてもよい。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２とともに２座配位子を構成する原子団を表す。Ａ１−Ｇ１−Ａ２が複数存在する場合、それらは同一でも異なっていてもよい。］
【化３】
2020072256.tif 000004
［式中、
Ｍ２は、ロジウム原子、パラジウム原子、イリジウム原子又は白金原子を表す。
ｎ３は１以上の整数を表し、ｎ４は０以上の整数を表す。但し、Ｍ２がロジウム原子又はイリジウム原子の場合、ｎ３＋ｎ４は３であり、Ｍ２がパラジウム原子又は白金原子の場合、ｎ３＋ｎ４は２である。
Ｅ１及びＥ２は、それぞれ独立に、炭素原子又は窒素原子を表す。Ｅ１及びＥ２が複数存在する場合、それらはそれぞれ同一でも異なっていてもよい。
環Ｒ１は、５員の芳香族複素環を表し、この環は単一又は複数の置換基を有していてもよい。前記置換基が複数存在する場合、それらは同一でも異なっていてもよく、互いに結合して、それぞれが結合する原子とともに環を形成していてもよい。環Ｒ１が複数存在する場合、それらは同一でも異なっていてもよい。
環Ｒ２は、芳香族炭化水素環又は芳香族複素環を表し、これらの環は単一又は複数の置換基を有していてもよい。前記置換基が複数存在する場合、それらは同一でも異なっていてもよく、互いに結合して、それぞれが結合する原子とともに環を形成していてもよい。環Ｒ２が複数存在する場合、それらは同一でも異なっていてもよい。
環Ｒ１が有していてもよい置換基と環Ｒ２が有していてもよい置換基とは、同一でも異なっていてもよく、互いに結合して、それぞれが結合する原子とともに環を形成していてもよい。
Ａ３−Ｇ２−Ａ４は、アニオン性の２座配位子を表す。Ａ３及びＡ４は、それぞれ独立に、炭素原子、酸素原子又は窒素原子を表し、これらの原子は環を構成する原子であってもよい。Ｇ２は、単結合、又は、Ａ３及びＡ４とともに２座配位子を構成する原子団を表す。Ａ３−Ｇ２−Ａ４が複数存在する場合、それらは同一でも異なっていてもよい。］
【化４】
2020072256.tif 000005
［式中、Ｒ１Ｔは、アルキル基、シクロアルキル基、アルコキシ基、シクロアルコキシ基、アリールオキシ基、アリール基、１価の複素環基、置換アミノ基又はハロゲン原子を表し、これらの基は単一又は複数の置換基を有していてもよい。前記置換基が複数存在する場合、それらは同一でも異なっていてもよく、互いに結合して、それぞれが結合する原子とともに環を形成していてもよい。］
【化５】
2020072256.tif 000006
［式中、
ｎＴ１は、０以上５以下の整数を表す。ｎＴ１が複数存在する場合、それらは同一でも異なっていてもよい。
ｎＴ２は、１以上１０以下の整数を表す。
ＡｒＴ１は、環内に二重結合を有さない窒素原子及び＝Ｎ−で表される基を含む、縮合環の１価の複素環基であり、該基は単一又は複数の置換基を有していてもよく、前記置換基が複数存在する場合、それらは同一でも異なっていてもよく、互いに結合して、それぞれが結合する原子とともに環を形成していてもよい。ＡｒＴ１が複数存在する場合、それらは同一でも異なっていてもよい。
ＬＴ１は、アルキレン基、シクロアルキレン基、アリーレン基、２価の複素環基、−ＮＲＴ１’−で表される基、酸素原子又は硫黄原子を表し、これらの基は単一又は複数の置換基を有していてもよく、前記置換基が複数存在する場合、それらは同一でも異なっていてもよく、互いに結合して、それぞれが結合する原子とともに環を形成していてもよい。ＲＴ１’は、水素原子、アルキル基、シクロアルキル基、アリール基又は１価の複素環基を表し、これらの基は単一又は複数の置換基を有していてもよく、前記置換基が複数存在する場合、それらは同一でも異なっていてもよく、互いに結合して、それぞれが結合する原子とともに環を形成していてもよい。ＬＴ１が複数存在する場合、それらは同一でも異なっていてもよい。
ＡｒＴ２は、芳香族炭化水素基又は複素環基を表し、これらの基は単一又は複数の置換基を有していてもよく、前記置換基が複数存在する場合、それらは同一でも異なっていてもよく、互いに結合して、それぞれが結合する原子とともに環を形成していてもよい。］
［２］  前記第２の層が、前記式（Ｔ−１）で表される化合物を含有する、［１］に記載の発光素子。
［３］  前記ＡｒＴ１が、式（Ｔ１−１）で表される基である、［１］又は［２］に記載の発光素子。
【化６】
2020072256.tif 000007
［式中、
ＸＴ１は、単結合、酸素原子、硫黄原子、−Ｎ（ＲＸＴ１）−で表される基、又は、−Ｃ（ＲＸＴ１’）２−で表される基を表す。ＲＸＴ１及びＲＸＴ１’は、それぞれ独立に、水素原子、アルキル基、シクロアルキル基、アルコキシ基、シクロアルコキシ基、アリール基、アリールオキシ基、１価の複素環基、置換アミノ基、ハロゲン原子又はシアノ基を表し、これらの基は単一又は複数の置換基を有していてもよく、前記置換基が複数存在する場合、それらは同一でも異なっていてもよく、互いに結合して、それぞれが結合する原子とともに環を形成していてもよい。複数存在するＲＸＴ１’は、同一でも異なっていてもよく、互いに結合して、それぞれが結合する原子とともに環を形成していてもよい。
環ＲＴ１及び環ＲＴ２は、それぞれ独立に、芳香族炭化水素環又は複素環を表し、これらの環は単一又は複数の置換基を有していてもよく、前記置換基が複数存在する場合、それらは同一でも異なっていてもよく、互いに結合して、それぞれが結合する原子とともに環を形成していてもよい。
但し、環ＲＴ１及び環ＲＴ２のうちの少なくとも一つは、環内に＝Ｎ−で表される基を含む複素環であり、該環は単一又は複数の置換基を有していてもよく、前記置換基が複数存在する場合、それらは同一でも異なっていてもよく、互いに結合して、それぞれが結合する原子とともに環を形成していてもよい。］
［４］  前記環ＲＴ１が、芳香族炭化水素環又は環内に＝Ｎ−で表される基を含む複素環であり、これらの環は単一又は複数の置換基を有していてもよく、且つ、前記環ＲＴ２が、環内に＝Ｎ−で表される基を含む複素環であり、該環は単一又は複数の置換基を有していてもよい、［３］に記載の発光素子。
［５］  前記環ＲＴ１が、単環式の芳香族炭化水素環又は環内に＝Ｎ−で表される基を含む単環式の複素環であり、これらの環は単一又は複数の置換基を有していてもよく、且つ、前記環ＲＴ２が、環内に＝Ｎ−で表される基を含む単環式の複素環であり、該環は単一又は複数の置換基を有していてもよい、［４］に記載の発光素子。
［６］  前記環ＲＴ１が、ベンゼン環、ピリジン環又はジアザベンゼン環であり、これらの環は単一又は複数の置換基を有していてもよく、且つ、前記環ＲＴ２が、ピリジン環又はジアザベンゼン環であり、これらの環は単一又は複数の置換基を有していてもよい、［５］に記載の発光素子。
［７］  前記環Ｌ１が、ピリジン環、ジアザベンゼン環、アザナフタレン環又はジアザナフタレン環であり、これらの環は単一又は複数の置換基を有していてもよく、且つ、前記環Ｌ２が、ベンゼン環、ピリジン環又はジアザベンゼン環であり、これらの環は単一又は複数の置換基を有していてもよい、［１］〜［６］のいずれかに記載の発光素子。
［８］  前記式（１）で表される金属錯体の発光スペクトルの最大ピーク波長が４９５ｎｍ以上７５０ｎｍ未満である、［１］〜［７］のいずれかに記載の発光素子。
［９］  前記環Ｒ１が、ジアゾール環又はトリアゾール環であり、これらの環は単一又は複数の置換基を有していてもよく、且つ、前記環Ｒ２が、ベンゼン環、ピリジン環又はジアザベンゼン環であり、これらの環は単一又は複数の置換基を有していてもよい、［１］〜［９］のいずれかに記載の発光素子。
［１０］  前記式（２）で表される金属錯体の発光スペクトルの最大ピーク波長が３８０ｎｍ以上４９５ｎｍ未満である、［１］〜［９］のいずれかに記載の発光素子。
［１１］  前記第１の層が、式（Ｈ−１）で表される化合物を更に含有する、［１］〜［１０］のいずれかに記載の発光素子。
【化７】
2020072256.tif 000008
［式中、
ＡｒＨ１及びＡｒＨ２は、それぞれ独立に、アリール基、１価の複素環基又は置換アミノ基を表し、これらの基は単一又は複数の置換基を有していてもよい。前記置換基が複数存在する場合、それらは同一でも異なっていてもよく、互いに結合して、それぞれが結合する原子とともに環を形成していてもよい。
ｎＨ１は、０以上の整数を表す。
ＬＨ１は、アリーレン基、２価の複素環基、アルキレン基又はシクロアルキレン基を表し、これらの基は単一又は複数の置換基を有していてもよい。前記置換基が複数存在する場合、それらは同一でも異なっていてもよく、互いに結合して、それぞれが結合する原子とともに環を形成していてもよい。ＬＨ１が複数存在する場合、それらは同一でも異なっていてもよい。］
［１２］  前記第１の層が、正孔輸送材料、正孔注入材料、電子輸送材料、電子注入材料、発光材料及び酸化防止剤からなる群より選ばれる少なくとも１種を更に含有する、［１］〜［１１］のいずれかに記載の発光素子。
［１３］  前記第１の層と、前記第２の層とが、隣接している、［１］〜［１２］のいずれかに記載の発光素子。
【発明の効果】
【０００７】
本発明によれば、発光効率が優れる発光素子を提供することができる。
【図面の簡単な説明】
【０００８】
【図１】図１は、本発明の一態様に係る発光素子の概略断面図である。
【発明を実施するための形態】
【０００９】
以下、本実施形態の好適な実施形態について詳細に説明する。
【００１０】
＜共通する用語の説明＞
本明細書で共通して用いられる用語は、特記しない限り、以下の意味である。
【００１１】
「室温」とは、２５℃を意味する。
Ｍｅはメチル基、ｉ−Ｐｒはイソプロピル基、ｔ−Ｂｕはｔｅｒｔ−ブチル基を表す。
水素原子は、重水素原子であっても、軽水素原子であってもよい。
金属錯体を表す式中、中心金属との結合を表す実線は、共有結合又は配位結合を意味する。
【００１２】
「高分子化合物」とは、分子量分布を有し、ポリスチレン換算の数平均分子量が１×１０３〜１×１０８である重合体を意味する。
「低分子化合物」とは、分子量分布を有さず、分子量が１×１０４以下の化合物を意味する。
「構成単位」とは、高分子化合物中に１個以上存在する単位を意味する。高分子化合物中に２個以上存在する構成単位は、一般的に、「繰り返し単位」と呼ばれることがある。
【００１３】
「アルキル基」は、直鎖及び分岐のいずれでもよい。直鎖のアルキル基の炭素原子数は、置換基の炭素原子数を含めないで、通常１〜５０であり、好ましくは１〜２０であり、より好ましくは１〜１０である。分岐のアルキル基の炭素原子数は、置換基の炭素原子数を含めないで、通常３〜５０であり、好ましくは３〜２０であり、より好ましくは４〜１０である。アルキル基は、置換基を有していてもよく、例えば、メチル基、エチル基、イソプロピル基、ブチル基、イソブチル基、ｔｅｒｔ−ブチル基、ペンチル基、ヘキシル基、ヘプチル基、オクチル基、２−エチルヘキシル基、デシル基、３，７−ジメチルオクチル基、２−エチルオクチル基、ドデシル基、トリフルオロメチル基、３−フェニルプロピル基、３−（４−メチルフェニル）プロピル基、３−（３，５−ジ−ヘキシルフェニル）プロピル基、及び６−エチルオキシヘキシル基が挙げられる。
「シクロアルキル基」の炭素原子数は、置換基の炭素原子数を含めないで、通常３〜５０であり、好ましくは４〜１０である。シクロアルキル基は、置換基を有していてもよく、例えば、シクロヘキシル基及びメチルシクロヘキシル基が挙げられる。
「アルキレン基」の炭素原子数は、置換基の炭素原子数を含めないで、通常１以上２０以下であり、好ましくは１以上１５以下であり、より好ましくは１以上１０以下である。アルキレン基は、置換基を有していてもよく、例えば、メチレン基、エチレン基、プロピレン基、ブチレン基、ヘキシレン基及びオクチレン基が挙げられる。
「シクロアルキレン基」の炭素原子数は、置換基の炭素原子数を含めないで、通常３以上２０以下である。シクロアルキレン基は、置換基を有していてもよく、例えば、シクロヘキシレン基が挙げられる。
【００１４】
「芳香族炭化水素基」は、芳香族炭化水素から環を構成する炭素原子に直接結合する水素原子１個以上を除いた基を意味する。芳香族炭化水素から環を構成する炭素原子に直接結合する水素原子１個を除いた基を「アリール基」ともいう。芳香族炭化水素から環を構成する炭素原子に直接結合する水素原子２個を除いた基を「アリーレン基」ともいう。
芳香族炭化水素基の炭素原子数は、置換基の炭素原子数を含めないで、通常６〜６０であり、好ましくは６〜３０であり、より好ましくは６〜１８である。
「芳香族炭化水素基」は、例えば、単環式の芳香族炭化水素（例えば、ベンゼンが挙げられる。）、又は、多環式の芳香族炭化水素（例えば、ナフタレン及びインデン等の２環式の芳香族炭化水素；アントラセン、フェナントレン、ジヒドロフェナントレン及びフルオレン等の３環式の芳香族炭化水素；トリフェニレン、ナフタセン、ベンゾフルオレン、ピレン、クリセン及びフルオランテン等の４環式の芳香族炭化水素；ジベンゾフルオレン、ペリレン及びベンゾフルオランテン等の５環式の芳香族炭化水素；スピロビフルオレン等の６環式の芳香族炭化水素；並びに、ベンゾスピロビフルオレン及びアセナフトフルオランテン等の７環式の芳香族炭化水素が挙げられる。）から、環を構成する炭素原子に直接結合する水素原子１個以上を除いた基が挙げられ、これらの基は置換基を有していてもよい。芳香族炭化水素基は、これらの基が複数結合した基を含む。
【００１５】
「アルコキシ基」は、直鎖及び分岐のいずれでもよい。直鎖のアルコキシ基の炭素原子数は、置換基の炭素原子数を含めないで、通常１〜４０であり、好ましくは１〜１０である。分岐のアルコキシ基の炭素原子数は、置換基の炭素原子数を含めないで、通常３〜４０であり、好ましくは４〜１０である。アルコキシ基は、置換基を有していてもよく、例えば、メトキシ基、エトキシ基、イソプロピルオキシ基、ブチルオキシ基、ヘキシルオキシ基、２−エチルヘキシルオキシ基、３，７−ジメチルオクチルオキシ基、及びラウリルオキシ基が挙げられる。
「シクロアルコキシ基」の炭素原子数は、置換基の炭素原子数を含めないで、通常３〜４０であり、好ましくは４〜１０である。シクロアルコキシ基は、置換基を有していてもよく、例えば、シクロヘキシルオキシ基が挙げられる。
「アリールオキシ基」の炭素原子数は、置換基の炭素原子数を含めないで、通常６〜６０であり、好ましくは６〜４８である。アリールオキシ基は、置換基を有していてもよく、例えば、フェノキシ基、ナフチルオキシ基、アントラセニルオキシ基、及びピレニルオキシ基が挙げられる。
【００１６】
「複素環基」とは、複素環式化合物から環を構成する炭素原子又はヘテロ原子に直接結合する水素原子１個以上を除いた基を意味する。複素環基の中でも、芳香族複素環式化合物から環を構成する炭素原子又はヘテロ原子に直接結合する水素原子１個以上を除いた基である「芳香族複素環基」が好ましい。複素環式化合物から環を構成する炭素原子又はヘテロ原子に直接結合する水素原子ｐ個（ｐは、１以上の整数を表す。）を除いた基を「ｐ価の複素環基」ともいう。芳香族複素環式化合物から環を構成する炭素原子又はヘテロ原子に直接結合する水素原子ｐ個を除いた基を「ｐ価の芳香族複素環基」ともいう。
「芳香族複素環式化合物」としては、例えば、アゾール、チオフェン、フラン、ピリジン、ジアザベンゼン、トリアジン、アザナフタレン、ジアザナフタレン及びカルバゾール等の複素環自体が芳香族性を示す化合物、並びに、フェノキサジン、フェノチアジン及びベンゾピラン等の複素環自体は芳香族性を示さなくとも、複素環に芳香環が縮環されている化合物が挙げられる。
複素環基の炭素原子数は、置換基の炭素原子数を含めないで、通常１〜６０であり、好ましくは２〜４０であり、より好ましくは３〜２０である。複素環基のヘテロ原子数は、置換基のヘテロ原子数を含めないで、通常１〜３０であり、好ましくは、１〜１０であり、より好ましくは１〜３である。
複素環基は、置換基を有していてもよく、例えば、単環式の複素環式化合物（例えば、フラン、チオフェン、オキサジアゾール、ピロール、ジアゾール、トリアゾール、テトラゾール、ピリジン、ジアザベンゼン及びトリアジンが挙げられる。）、又は、多環式の複素環式化合物（例えば、アザナフタレン、ジアザナフタレン、ベンゾフラン、ベンゾチオフェン、インドール、ベンゾジアゾール及びベンゾチアジアゾール等の２環式の複素環式化合物；ジベンゾフラン、ジベンゾチオフェン、カルバゾール、アザカルバゾール、ジアザカルバゾール、フェノキサジン、フェノチアジン、９，１０−ジヒドロアクリジン、５，１０−ジヒドロフェナジン、アザアントラセン、ジアザアントラセン、アザフェナントレン及びジアザフェナントレン等の３環式の複素環式化合物；ヘキサアザトリフェニレン、ベンゾカルバゾール及びベンゾナフトフラン等の４環式の複素環式化合物；ジベンゾカルバゾール、インドロカルバゾール及びインデノカルバゾール等の５環式の複素環式化合物；カルバゾロカルバゾール、ベンゾインドロカルバゾール及びベンゾインデノカルバゾール等の６環式の複素環式化合物；並びに、ジベンゾインドロカルバゾール等の７環式の複素環式化合物が挙げられる。）から、環を構成する原子に直接結合する水素原子１個以上を除いた基が挙げられ、これらの基は置換基を有していてもよい。複素環基は、これらの基が複数結合した基を含む。
【００１７】
「ハロゲン原子」とは、フッ素原子、塩素原子、臭素原子又はヨウ素原子を示す。
【００１８】
「アミノ基」は、置換基を有していてもよく、置換アミノ基が好ましい。アミノ基が有する置換基としては、アルキル基、シクロアルキル基、アリール基又は１価の複素環基が好ましい。
置換アミノ基としては、例えば、ジアルキルアミノ基、ジシクロアルキルアミノ基及びジアリールアミノ基が挙げられる。
より具体的には、置換アミノ基としては、例えば、ジメチルアミノ基、ジエチルアミノ基、ジフェニルアミノ基、ビス（メチルフェニル）アミノ基、及びビス（３，５−ジ−ｔｅｒｔ−ブチルフェニル）アミノ基が挙げられる。
【００１９】
「アルケニル基」は、直鎖及び分岐のいずれでもよい。直鎖のアルケニル基の炭素原子数は、置換基の炭素原子数を含めないで、通常２〜３０であり、好ましくは３〜２０である。分岐のアルケニル基の炭素原子数は、置換基の炭素原子数を含めないで、通常３〜３０であり、好ましくは４〜２０である。
「シクロアルケニル基」の炭素原子数は、置換基の炭素原子数を含めないで、通常３〜３０であり、好ましくは４〜２０である。
アルケニル基及びシクロアルケニル基は、置換基を有していてもよく、例えば、ビニル基、プロペニル基、ブテニル基、３−ブテニル基、３−ペンテニル基、４−ペンテニル基、１−ヘキセニル基、５−ヘキセニル基、７−オクテニル基、及び、これらの基が置換基を有する基が挙げられる。
【００２０】
「アルキニル基」は、直鎖及び分岐のいずれでもよい。アルキニル基の炭素原子数は、置換基の炭素原子を含めないで、通常２〜２０であり、好ましくは３〜２０である。分岐のアルキニル基の炭素原子数は、置換基の炭素原子を含めないで、通常４〜３０であり、好ましくは４〜２０である。
「シクロアルキニル基」の炭素原子数は、置換基の炭素原子を含めないで、通常４〜３０であり、好ましくは４〜２０である。
アルキニル基及びシクロアルキニル基は、置換基を有していてもよく、例えば、エチニル基、プロピニル基、ブチニル基、ペンチニル基、ヘキシニル基、５−ヘキシニル基、及び、これらの基が置換基を有する基が挙げられる。
【００２１】
「架橋性基」とは、加熱、紫外線照射、近紫外線照射、可視光照射、赤外線照射、ラジカル反応等に供することにより、新たな結合を生成することが可能な基であり、好ましくは、式（ＸＬ−１）〜式（ＸＬ−１９）のいずれかで表される基である。これらの基は、置換基を有していてもよい。
【化８】
2020072256.tif 000009
［式中、ＲＸＬは、メチレン基、酸素原子又は硫黄原子を表し、ｎＸＬは、０〜５の整数を表す。ＲＸＬが複数存在する場合、それらは同一でも異なっていてもよい。ｎＸＬが複数存在する場合、それらは同一でも異なっていてもよい。＊１は結合位置を表す。これらの架橋性基は単一又は複数の置換基を有していてもよく、該置換基が複数存在する場合、それらは同一でも異なっていてもよく、互いに結合して、それぞれが結合する炭素原子とともに環を形成していてもよい。］
【００２２】
「置換基」としては、例えば、ハロゲン原子、シアノ基、アルキル基、シクロアルキル基、アリール基、１価の複素環基、アルコキシ基、シクロアルコキシ基、アリールオキシ基、アミノ基、置換アミノ基、アルケニル基、シクロアルケニル基、アルキニル基及びシクロアルキニル基が挙げられる。置換基は架橋性基であってもよい。置換基を有する基は、単一又は複数の置換基を有することができる。置換基を有する環は、単一又は複数の置換基を有することができる。なお、置換基が複数存在する場合、それらは同一でも異なっていてもよく、それらは互いに結合して、それぞれが結合する原子とともに環を形成していてもよいが、環を形成しないことが好ましい。
【００２３】
＜式（１）で表される金属錯体＞
式（１）で表される金属錯体は、通常、室温で燐光発光性を示す金属錯体であり、好ましくは、室温で三重項励起状態からの発光を示す金属錯体である。
【００２４】
Ｍ１は、本実施形態の発光素子の発光効率がより優れるので、イリジウム原子又は白金原子であることが好ましく、イリジウム原子であることがより好ましい。
Ｍ１がロジウム原子又はイリジウム原子の場合、ｎ１は２又は３であることが好ましく、３であることがより好ましい。
Ｍ１がパラジウム原子又は白金原子の場合、ｎ１は２であることが好ましい。
ＥＬは、炭素原子であることが好ましい。式（１）で表される金属錯体を容易に合成できるので、ＥＬが複数存在する場合、それらは好ましくは同一である。
【００２５】
環Ｌ１における６員の芳香族複素環の炭素原子数は、置換基の炭素原子数を含めないで、通常１〜６０であり、好ましくは２〜３０であり、更に好ましくは３〜１５である。環Ｌ１における６員の芳香族複素環のヘテロ原子数は、置換基のヘテロ原子数を含めないで、通常１〜３０であり、好ましくは、１〜１０であり、より好ましくは１〜３である。
環Ｌ１としては、例えば、前述の複素環基の項で例示した芳香族複素環の中で１つ以上の窒素原子を構成原子として有する６員の芳香族複素環が挙げられ、本実施形態の発光素子の発光効率がより優れるので、好ましくは、１つ以上４つ以下の窒素原子を構成原子として有する６員の芳香族複素環であり、より好ましくは、ピリジン環、ジアザベンゼン環、アザナフタレン環又はジアザナフタレン環であり、更に好ましくは、ピリジン環、キノリン環又はイソキノリン環であり、これらの環は置換基を有していてもよい。
式（１）で表される金属錯体を容易に合成できるので、環Ｌ１が複数存在する場合、それらは好ましくは同一である。より詳細には、環Ｌ１が複数存在する場合、複数存在する環Ｌ１のうち、少なくとも２つが同一であることが好ましく、複数存在する環Ｌ１のすべてが同一であることがより好ましい。
【００２６】
環Ｌ２における芳香族炭化水素環の炭素原子数は、置換基の炭素原子数を含めないで、通常６〜６０であり、好ましくは６〜３０であり、更に好ましくは６〜１８である。
環Ｌ２における芳香族炭化水素環としては、例えば、前述の芳香族炭化水素基の項で例示した芳香族炭化水素環が挙げられ、好ましくは、前述の芳香族炭化水素基の項で例示した、単環式、２環式又は３環式の芳香族炭化水素環であり、より好ましくは、ベンゼン環、ナフタレン環、フルオレン環、フェナントレン環又はジヒドロフェナントレン環であり、更に好ましくは、ベンゼン環、フルオレン環又はジヒドロフェナントレン環であり、特に好ましくは、ベンゼン環であり、これらの環は置換基を有していてもよい。
環Ｌ２における芳香族複素環の炭素原子数は、置換基の炭素原子数を含めないで、通常１〜６０であり、好ましくは２〜３０であり、より好ましくは３〜１５である。環Ｌ２における芳香族複素環のヘテロ原子数は、置換基のヘテロ原子数を含めないで、通常１〜３０であり、好ましくは、１〜１０であり、より好ましくは１〜３である。
環Ｌ２における芳香族複素環としては、例えば、前述の複素環基の項で例示した芳香族複素環が挙げられ、好ましくは、前述の複素環基の項で例示した、単環式、２環式又は３環式の芳香族複素環であり、より好ましくは、ピリジン環、ジアザベンゼン環、アザナフタレン環、ジアザナフタレン環、インドール環、ベンゾフラン環、ベンゾチオフェン環、カルバゾール環、アザカルバゾール環、ジアザカルバゾール環、ジベンゾフラン環又はジベンゾチオフェン環であり、更に好ましくは、ピリジン環、ジアザベンゼン環、カルバゾール環、ジベンゾフラン環又はジベンゾチオフェン環であり、特に好ましくは、ピリジン環又はジアザベンゼン環であり、これらの環は置換基を有していてもよい。
環Ｌ２は、本実施形態の発光素子の発光効率がより優れるので、好ましくは、ベンゼン環、ピリジン環又はジアザベンゼン環であり、より好ましくは、ベンゼン環であり、これらの環は置換基を有していてもよい。
式（１）で表される金属錯体を容易に合成できるので、環Ｌ２が複数存在する場合、それらは好ましくは同一である。より詳細には、環Ｌ２が複数存在する場合、複数存在する環Ｌ２のうち、少なくとも２つが同一であることが好ましく、複数存在する環Ｌ２のすべてが同一であることがより好ましい。
【００２７】
本実施形態の発光素子の発光効率がより優れるので、環Ｌ１はピリジン環、ジアザベンゼン環、アザナフタレン環又はジアザナフタレン環であり、且つ、環Ｌ２はベンゼン環、ピリジン環又はジアザベンゼン環であることが好ましく、環Ｌ１はピリジン環、キノリン環又はイソキノリン環であり、且つ、環Ｌ２はベンゼン環であることがより好ましく、これらの環は置換基を有していてもよい。
【００２８】
「環Ｌ１及び環Ｌ２のうちの少なくとも１つは、置換基として、式（１−Ｔ）で表される基を有する」とは、環Ｌ１及び環Ｌ２を構成する原子（好ましくは炭素原子又は窒素原子であり、より好ましくは炭素原子である。）の少なくとも１つに式（１−Ｔ）で表される基が直接結合していることを意味する。式（１）で表される金属錯体において、環Ｌ１及び環Ｌ２が複数存在する場合、複数存在する環Ｌ１及び環Ｌ２のうちの少なくとも１つの環が式（１−Ｔ）で表される基を有していればよいが、本実施形態の発光素子の発光効率がより優れるので、複数存在する環Ｌ１の全て、複数存在する環Ｌ２の全て、又は、複数存在する環Ｌ１及び環Ｌ２の全てが、式（１−Ｔ）で表される基を有することが好ましく、複数存在する環Ｌ１の全て、又は、複数存在する環Ｌ２の全てが、式（１−Ｔ）で表される基を有することがより好ましい。
【００２９】
式（１）で表される金属錯体において、環Ｌ１及び環Ｌ２の少なくとも１つが有する式（１−Ｔ）で表される基の個数は、通常、１個〜５個であり、式（１）で表される金属錯体を容易に合成できるので、好ましくは１個〜３個であり、より好ましくは１個又は２個であり、更に好ましくは１個である。
式（１）で表される金属錯体において、Ｍ１がロジウム原子又はイリジウム原子の場合、環Ｌ１及び環Ｌ２が有する式（１−Ｔ）で表される基の合計の個数は、通常、１個〜３０個であり、本実施形態の発光素子の発光効率がより優れるので、好ましくは１個〜１８個であり、より好ましくは２個〜１２個であり、更に好ましくは３個〜６個である。
式（１）で表される金属錯体において、Ｍ１がパラジウム原子又は白金原子の場合、環Ｌ１及び環Ｌ２が有する式（１−Ｔ）で表される基の合計の個数は、通常、１個〜２０個であり、本実施形態の発光素子の発光効率がより優れるので、好ましくは１個〜１２個であり、より好ましくは１個〜８個であり、更に好ましくは２個〜４個である。
【００３０】
環Ｌ１及び環Ｌ２が有していてもよい置換基は、本実施形態の発光素子の発光効率がより優れるので、好ましくは、式（１−Ｔ）で表される基である。
環Ｌ１及び環Ｌ２が有していてもよい置換基において、式（１−Ｔ）で表される基以外の置換基としては、シアノ基、アルケニル基又はシクロアルケニル基が好ましく、これらの基は更に置換基を有していてもよい。式（１−Ｔ）で表される基以外の置換基が更に有していてもよい置換基の例及び好ましい範囲は、後述のＲ１Ｔが有していてもよい置換基の例及び好ましい範囲と同じである。
【００３１】
［式（１−Ｔ）で表される基］
Ｒ１Ｔにおけるアリール基としては、好ましくは、単環式、２環式又は３環式の芳香族炭化水素から環を構成する炭素原子に直接結合する水素原子１個を除いた基であり、より好ましくは、フェニル基、ナフチル基又はフルオレニル基であり、更に好ましくは、フェニル基であり、これらの基は置換基を有していてもよい。
Ｒ１Ｔにおける１価の複素環基としては、好ましくは、単環式、２環式又は３環式の複素環式化合物から環を構成する炭素原子又はヘテロ原子に直接結合する水素原子１個を除いた基であり、より好ましくは、ピリジン環、ジアザベンゼン環、トリアジン環、アザナフタレン環、ジアザナフタレン環、カルバゾール環、ジベンゾフラン環又はジベンゾチオフェン環から環を構成する炭素原子又はヘテロ原子に直接結合する水素原子１個を除いた基であり、更に好ましくは、ピリジン環、ジアザベンゼン環又はトリアジン環から環を構成する炭素原子に直接結合する水素原子１個を除いた基であり、これらの基は置換基を有していてもよい。
Ｒ１Ｔにおける置換アミノ基において、アミノ基が有する置換基としては、アリール基又は１価の複素環基が好ましく、アリール基がより好ましく、これらの基は更に置換基を有していてもよい。アミノ基が有する置換基であるアリール基の例及び好ましい範囲は、Ｒ１Ｔにおけるアリール基の例及び好ましい範囲と同じである。アミノ基が有する置換基である１価の複素環基の例及び好ましい範囲は、Ｒ１Ｔにおける１価の複素環基の例及び好ましい範囲と同じである。
【００３２】
Ｒ１Ｔは、本実施形態の発光素子の発光効率がより優れるので、好ましくは、アルキル基、シクロアルキル基、アルコキシ基、シクロアルコキシ基、アリール基、１価の複素環基、置換アミノ基又はフッ素原子であり、より好ましくは、アルキル基、シクロアルキル基、アリール基、１価の複素環基又は置換アミノ基であり、更に好ましくは、アルキル基、シクロアルキル基、アリール基又は１価の複素環基であり、これらの基は置換基を有していてもよい。
【００３３】
Ｒ１Ｔが有していてもよい置換基としては、好ましくは、アルキル基、シクロアルキル基、アルコキシ基、シクロアルコキシ基、アリール基、１価の複素環基、置換アミノ基又はフッ素原子であり、より好ましくは、アルキル基、シクロアルキル基、アリール基、１価の複素環基又は置換アミノ基であり、更に好ましくは、アルキル基、シクロアルキル基又はアリール基であり、これらの基は更に置換基を有していてもよい。
Ｒ１Ｔが有していてもよい置換基におけるアリール基、１価の複素環基及び置換アミノ基の例及び好ましい範囲は、それぞれ、Ｒ１Ｔにおけるアリール基、１価の複素環基及び置換アミノ基の例及び好ましい範囲と同じである。
【００３４】
Ｒ１Ｔが有していてもよい置換基が更に有していてもよい置換基としては、好ましくは、アルキル基、シクロアルキル基、アルコキシ基、シクロアルコキシ基、アリール基、１価の複素環基、置換アミノ基又はフッ素原子であり、より好ましくは、アルキル基、シクロアルキル基、アリール基、１価の複素環基又は置換アミノ基であり、更に好ましくは、アルキル基又はシクロアルキル基であり、これらの基は更に置換基を有していてもよいが、更に置換基を有さないことが好ましい。
Ｒ１Ｔが有していてもよい置換基が更に有していてもよい置換基におけるアリール基、１価の複素環基及び置換アミノ基の例及び好ましい範囲は、それぞれ、Ｒ１Ｔにおけるアリール基、１価の複素環基及び置換アミノ基の例及び好ましい範囲と同じである。
【００３５】
［アニオン性の２座配位子］
Ａ１−Ｇ１−Ａ２で表されるアニオン性の２座配位子としては、例えば、下記式で表される配位子が挙げられる。但し、Ａ１−Ｇ１−Ａ２で表されるアニオン性の２座配位子は、添え字ｎ１でその数を定義されている配位子とは異なる。
【００３６】
【化９】
2020072256.tif 000010
［式中、＊は、Ｍ１と結合する部位を表す。］
【００３７】
式（１）で表される金属錯体としては、例えば、下記式で表される金属錯体、並びに、後述の金属錯体Ｇ２、Ｇ３及びＲ２〜Ｒ５が挙げられる。
【００３８】
【化１０】
2020072256.tif 000011
【００３９】
【化１１】
2020072256.tif 000012
【００４０】
＜式（２）で表される金属錯体＞
式（２）で表される金属錯体は、通常、室温で燐光発光性を示す金属錯体であり、好ましくは、室温で三重項励起状態からの発光を示す金属錯体である。
【００４１】
Ｍ２は、本実施形態の発光素子の発光効率がより優れるので、イリジウム原子又は白金原子であることが好ましく、イリジウム原子であることがより好ましい。
Ｍ２がロジウム原子又はイリジウム原子の場合、ｎ３は２又は３であることが好ましく、３であることがより好ましい。
Ｍ２がパラジウム原子又は白金原子の場合、ｎ３は２であることが好ましい。
Ｅ１及びＥ２は、炭素原子であることが好ましい。
式（２）で表される金属錯体を容易に合成できるので、Ｅ１及びＥ２は好ましくは同一である。また、式（２）で表される金属錯体を容易に合成できるので、Ｅ１が複数存在する場合、それらは好ましくは同一である。また、式（２）で表される金属錯体を容易に合成できるので、Ｅ２が複数存在する場合、それらは好ましくは同一である。
【００４２】
環Ｒ１としては、例えば、前述の複素環基の項で例示した芳香族複素環の中で１つ以上の窒素原子を構成原子として有する５員の芳香族複素環が挙げられ、好ましくは、５員の単環式の芳香族複素環であり、より好ましくは、ジアゾール環又はトリアゾール環であり、更に好ましくは、ジアゾール環であり、これらの環は置換基を有していてもよい。
式（２）で表される金属錯体を容易に合成できるので、環Ｒ１が複数存在する場合、それらは好ましくは同一である。より詳細には、環Ｒ１が複数存在する場合、複数存在する環Ｒ１のうち、少なくとも２つが同一であることが好ましく、複数存在する環Ｒ１のすべてが同一であることがより好ましい。
環Ｒ２の例及び好ましい範囲は、環Ｌ２の例及び好ましい範囲と同じである。
【００４３】
本実施形態の発光素子の発光効率がより優れるので、環Ｒ１はジアゾール環又はトリアゾール環であり、且つ、環Ｒ２はベンゼン環、ピリジン環又はジアザベンゼン環であることが好ましく、環Ｒ１はジアゾール環又はトリアゾール環であり、且つ、環Ｒ２はベンゼン環であることがより好ましく、環Ｒ１はジアゾール環であり、且つ、環Ｒ２はベンゼン環であることが更に好ましく、これらの環は置換基を有していてもよい。
【００４４】
環Ｒ１及び環Ｒ２が有していてもよい置換基の例及び好ましい範囲は、環Ｌ１及び環Ｌ２が有していてもよい置換基の例及び好ましい範囲と同じである。
【００４５】
環Ｒ１及び環Ｒ２のうちの少なくとも１つは、置換基（好ましくは、式（１−Ｔ）で表される基である。）を有することが好ましい。
なお、式（２）で表される金属錯体において、環Ｒ１及び環Ｒ２が複数存在する場合、複数存在する環Ｒ１及び環Ｒ２のうちの少なくとも１つの環が置換基を有していればよいが、本実施形態の発光素子の発光効率がより優れるので、複数存在する環Ｒ１の全て、複数存在する環Ｒ２の全て、又は、複数存在する環Ｒ１及び環Ｒ２の全てが、置換基を有することが好ましく、複数存在する環Ｒ１の全て、又は、複数存在する環Ｒ２の全てが、置換基を有することがより好ましく、複数存在する環Ｒ１の全てが、置換基を有することが更に好ましい。
【００４６】
式（２）で表される金属錯体において、環Ｒ１及び環Ｒ２の少なくとも１つが有する置換基の個数は、通常、１個〜５個であり、式（２）で表される金属錯体を容易に合成できるので、好ましくは１個〜３個であり、より好ましくは１個又は２個であり、更に好ましくは１個である。
式（２）で表される金属錯体において、Ｍ２がロジウム原子又はイリジウム原子の場合、環Ｒ１及び環Ｒ２が有する置換基の合計の個数は、通常、１個〜３０個であり、本実施形態の発光素子の発光効率がより優れるので、好ましくは１個〜１８個であり、より好ましくは２個〜１２個であり、更に好ましくは３個〜６個である。
式（２）で表される金属錯体において、Ｍ２がパラジウム原子又は白金原子の場合、環Ｒ１及び環Ｒ２が有する置換基の合計の個数は、通常、１個〜２０個であり、本実施形態の発光素子の発光効率がより優れるので、好ましくは１個〜１２個であり、より好ましくは１個〜８個であり、更に好ましくは２個〜４個である。
【００４７】
Ａ３−Ｇ２−Ａ４で表されるアニオン性の２座配位子の例及び好ましい範囲は、Ａ１−Ｇ１−Ａ２で表されるアニオン性の２座配位子の例及び好ましい範囲と同じである。なお、Ａ３−Ｇ２−Ａ４で表されるアニオン性の２座配位子において、上記式中の＊はＭ２と結合する部位を表す。但し、Ａ３−Ｇ２−Ａ４で表されるアニオン性の２座配位子は、添え字ｎ３でその数を規定されている配位子とは異なる。
【００４８】
式（２）で表される金属錯体としては、例えば、下記式で表される金属錯体、及び後述の金属錯体Ｂ１が挙げられる。なお、式中、ＺＡは、−ＣＨ＝で表される基又は−Ｎ＝で表される基を表す。ＺＡが複数存在する場合、それらは同一でも異なっていてもよい。
【００４９】
【化１２】
2020072256.tif 000013
【００５０】
【化１３】
2020072256.tif 000014
【００５１】
【化１４】
2020072256.tif 000015
【００５２】
＜式（Ｈ−１）で表される化合物＞
式（Ｈ−１）で表される化合物の分子量は、通常１×１０２〜１×１０４であり、好ましくは２×１０２〜５×１０３であり、より好ましくは３×１０２〜３×１０３であり、更に好ましくは４×１０２〜１×１０３である。式（Ｈ−１）で表される化合物は、低分子化合物である。
【００５３】
ＡｒＨ１及びＡｒＨ２におけるアリール基、並びに、ＬＨ１におけるアリーレン基としては、好ましくは、単環式又は２〜６環式の芳香族炭化水素から環を構成する炭素原子に直接結合する水素原子１個又は２個（但し、アリール基の場合、水素原子１個であり、アリーレン基の場合、水素原子２個であり、以下、同様である。）を除いた基であり、より好ましくは、単環式又は２〜４環式の芳香族炭化水素から環を構成する炭素原子に直接結合する水素原子１個又は２個を除いた基であり、更に好ましくは、ベンゼン、ナフタレン、フルオレン、フェナントレン又はトリフェニレンから環を構成する炭素原子に直接結合する水素原子１個又は２個を除いた基であり、これらの基は置換基を有していてもよい。
ＡｒＨ１及びＡｒＨ２における１価の複素環基、並びに、ＬＨ１における２価の複素環基としては、好ましくは、単環式又は２〜６環式の複素環式化合物から環を構成する炭素原子又はヘテロ原子に直接結合する水素原子１個又は２個（但し、１価の複素環基の場合、水素原子１個であり、２価の複素環基の場合、水素原子２個であり、以下、同様である。）を除いた基であり、より好ましくは、単環式、２環式、３環式又は５環式の複素環式化合物から環を構成する炭素原子又はヘテロ原子に直接結合する水素原子１個又は２個を除いた基であり、更に好ましくは、ピリジン、ジアザベンゼン、トリアジン、アザナフタレン、ジアザナフタレン、カルバゾール、ジベンゾフラン、ジベンゾチオフェン、フェノキサジン、フェノチアジン、ジベンゾカルバゾール、インドロカルバゾール又はインデノカルバゾールから環を構成する炭素原子又はヘテロ原子に直接結合する水素原子１個又は２個を除いた基であり、特に好ましくは、ピリジン、ジアザベンゼン、トリアジン、アザナフタレン、ジアザナフタレン、カルバゾール、ジベンゾフラン又はジベンゾチオフェンから環を構成する炭素原子又はヘテロ原子に直接結合する水素原子１個又は２個を除いた基であり、これらの基は置換基を有していてもよい。
ＡｒＨ１及びＡｒＨ２における置換アミノ基において、アミノ基が有する置換基としては、アリール基又は１価の複素環基が好ましく、アリール基がより好ましく、これらの基は更に置換基を有していてもよい。アミノ基が有する置換基であるアリール基の例及び好ましい範囲は、ＡｒＨ１及びＡｒＨ２におけるアリール基の例及び好ましい範囲と同じである。アミノ基が有する置換基である１価の複素環基の例及び好ましい範囲は、ＡｒＨ１及びＡｒＨ２における１価の複素環基の例及び好ましい範囲と同じである。
【００５４】
本実施形態の発光素子の発光効率がより優れるので、ＡｒＨ１及びＡｒＨ２の少なくとも１つは、アリール基又は１価の複素環基であることが好ましく、１価の複素環基であることがより好ましく、カルバゾリル基、ジベンゾチエニル基又はジベンゾフリル基であることが更に好ましく、カルバゾリル基であることが特に好ましく、これらの基は置換基を有していてもよい。
本実施形態の発光素子の発光効率が更に優れるので、ＡｒＨ１及びＡｒＨ２は、好ましくは、アリール基又は１価の複素環基であり、より好ましくは、ベンゼン、フルオレン、ピリジン、ジアザベンゼン、トリアジン、カルバゾール、ジベンゾフラン又はジベンゾチオフェンから環を構成する炭素原子又はヘテロ原子に直接結合する水素原子１個を除いた基であり、更に好ましくは、フェニル基、フルオレニル基、ジベンゾチエニル基、ジベンゾフリル基又はカルバゾリル基であり、特に好ましくは、カルバゾリル基であり、これらの基は置換基を有していてもよい。
【００５５】
本実施形態の発光素子の発光効率がより優れるので、ＬＨ１の少なくとも１つは、アリーレン基又は２価の複素環基であることが好ましく、２価の複素環基であることがより好ましく、カルバゾール、ジベンゾフラン又はジベンゾチオフェンから環を構成する炭素原子又はヘテロ原子（好ましくは炭素原子）に直接結合する水素原子２個を除いた基であることが更に好ましく、これらの基は更に置換基を有していてもよい。
【００５６】
本実施形態の発光素子の発光効率が更に優れるので、ＬＨ１は、好ましくは、アリーレン基又は２価の複素環基であり、より好ましくは、ベンゼン、ナフタレン、フルオレン、ピリジン、ジアザベンゼン、トリアジン、アザナフタレン、ジアザナフタレン、カルバゾール、ジベンゾフラン又はジベンゾチオフェンから環を構成する炭素原子又はヘテロ原子（好ましくは炭素原子）に直接結合する水素原子２個を除いた基であり、更に好ましくは、ベンゼン、フルオレン、ピリジン、ジアザベンゼン、トリアジン、カルバゾール、ジベンゾフラン又はジベンゾチオフェンから環を構成する炭素原子又はヘテロ原子（好ましくは炭素原子）に直接結合する水素原子２個を除いた基であり、特に好ましくは、ジベンゾフラン又はジベンゾチオフェンから環を構成する炭素原子に直接結合する水素原子２個を除いた基であり、これらの基は置換基を有していてもよい。
【００５７】
ＡｒＨ１、ＡｒＨ２及びＬＨ１が有していてもよい置換基としては、好ましくは、アルキル基、シクロアルキル基、アルコキシ基、シクロアルコキシ基、アリール基、１価の複素環基、置換アミノ基又はフッ素原子であり、より好ましくは、アルキル基、シクロアルキル基、アリール基、１価の複素環基又は置換アミノ基であり、更に好ましくは、アルキル基、アリール基又は１価の複素環基であり、これらの基は更に置換基を有していてもよい。
ＡｒＨ１、ＡｒＨ２及びＬＨ１が有していてもよい置換基におけるアリール基、１価の複素環基及び置換アミノ基の例及び好ましい範囲は、それぞれ、ＡｒＨ１及びＡｒＨ２におけるアリール基、１価の複素環基及び置換アミノ基の例及び好ましい範囲と同じである。
【００５８】
ＡｒＨ１、ＡｒＨ２及びＬＨ１が有していてもよい置換基が更に有していてもよい置換基としては、好ましくは、アルキル基、シクロアルキル基、アリール基、１価の複素環基又は置換アミノ基であり、より好ましくは、アルキル基又はシクロアルキル基であり、これらの基は更に置換基を有していてもよいが、更に置換基を有さないことが好ましい。
ＡｒＨ１、ＡｒＨ２及びＬＨ１が有していてもよい置換基が更に有していてもよい置換基におけるアリール基、１価の複素環基及び置換アミノ基の例及び好ましい範囲は、それぞれ、ＡｒＨ１及びＡｒＨ２におけるアリール基、１価の複素環基及び置換アミノ基の例及び好ましい範囲と同じである。
【００５９】
ｎＨ１は、通常、０以上１０以下の整数であり、好ましくは０以上５以下の整数であり、更に好ましくは１以上３以下の整数であり、特に好ましくは１である。
【００６０】
式（Ｈ−１）で表される化合物としては、例えば、下記式で表される化合物が挙げられる。なお、式中、ＺＡは、前記と同じ意味を表す。式中、ＺＢは、酸素原子又は硫黄原子を表す。ＺＢが複数存在する場合、それらは同一でも異なっていてもよい。
【００６１】
【化１５】
2020072256.tif 000016
【００６２】
【化１６】
2020072256.tif 000017
【００６３】
【化１７】
2020072256.tif 000018
【００６４】
【化１８】
2020072256.tif 000019
【００６５】
＜式（Ｔ−１）で表される化合物＞
式（Ｔ−１）で表される化合物の分子量は、通常１×１０２〜１×１０４であり、好ましくは２×１０２〜５×１０３であり、より好ましくは３×１０２〜３×１０３であり、更に好ましくは４×１０２〜１．５×１０３である。式（Ｔ−１）で表される化合物は、低分子化合物である。
【００６６】
ｎＴ１は、本実施形態の発光素子の発光効率がより優れるので、好ましくは０以上３以下の整数であり、より好ましくは０又は１である。
ｎＴ２は、本実施形態の発光素子の発光効率がより優れるので、好ましくは１以上５以下の整数であり、より好ましくは１以上３以下の整数であり、更に好ましくは２である。
【００６７】
「二重結合を有さない窒素原子」とは、窒素原子と、その窒素原子と結合するすべての原子との間に単結合のみを有する窒素原子を意味する。
「環内に二重結合を有さない窒素原子を含む」とは、環内に−Ｎ（−ＲＮ）−（式中、ＲＮは水素原子又は置換基を表す。）又は式：
【００６８】
【化１９】
2020072256.tif 000020
で表される基を含むことを意味する。
【００６９】
環内に二重結合を有さない窒素原子及び＝Ｎ−で表される基を含む、縮合環の１価の複素環基（以下、「ＡｒＴ１の複素環基」ともいう。）において、環を構成する二重結合を有さない窒素原子の数は、通常、１〜１０であり、好ましくは１〜５であり、より好ましくは１〜３であり、更に好ましくは１又は２である。また、縮合環の１価の複素環基において、環を構成する＝Ｎ−で表される基の数は、通常、１〜１０であり、好ましくは１〜５であり、より好ましくは１〜３であり、更に好ましくは１又は２である。縮合環の１価の複素環基において、環を構成する炭素原子の数は、通常２〜６０であり、好ましくは５〜３０であり、より好ましくは８〜２５である。
【００７０】
ＡｒＴ１の複素環基は、環内に二重結合を有さない窒素原子を含み、且つ、環内に＝Ｎ−で表される基を含まない複素環（以下、「ドナー型複素環」ともいう。）の１個以上（好ましくは５個以下、より好ましくは３個以下、更に好ましくは１個）と、環内に＝Ｎ−で表される基を含む複素環の１個以上（好ましくは５個以下、より好ましくは３個以下、更に好ましくは１個）とが縮合した複素環式化合物から、環を構成する炭素原子又はヘテロ原子に直接結合する水素原子１個を除いた基であることが好ましく、これらの基は置換基を有していてもよい。
【００７１】
ドナー型複素環において、環を構成する炭素原子の数は、通常１〜６０であり、好ましくは２〜３０であり、より好ましくは３〜１５である。ドナー型複素環において、環を構成する二重結合を有さない窒素原子の数は、通常、１〜１０であり、好ましくは１〜５であり、より好ましくは１〜３であり、更に好ましくは１又は２である。
ドナー型複素環としては、例えば、前述の複素環基の項で例示した複素環式化合物の中で、環内に二重結合を有さない窒素原子を含み、且つ、環内に＝Ｎ−で表される基を含まない複素環が挙げられ、その中でも、好ましくは、単環式又は２〜５環式の複素環であり、より好ましくは、単環式、２環式又は３環式の複素環であり、更に好ましくは、単環式又は２環式の複素環であり、これらの環は置換基を有していてもよい。
ドナー型複素環は、本実施形態の発光素子の発光効率がより優れるので、好ましくは、ピロール環、インドール環、カルバゾール環、９，１０−ジヒドロアクリジン環、５，１０−ジヒドロフェナジン環、フェノキサジン環又はフェノチアジン環であり、より好ましくは、ピロール環、インドール環又はカルバゾール環であり、更に好ましくは、ピロール環又はインドール環であり、これらの環は置換基を有していてもよい。
ドナー型複素環が有していてもよい置換基の例及び好ましい範囲は、ＡｒＨ１、ＡｒＨ２及びＬＨ１が有していてもよい置換基の例及び好ましい範囲と同じである。
【００７２】
環内に＝Ｎ−で表される基を含む複素環において、環を構成する炭素原子の数は、通常１〜６０であり、好ましくは２〜３０であり、より好ましくは３〜１５である。環内に＝Ｎ−で表される基を含む複素環において、環を構成する＝Ｎ−で表される基の数は、通常、１〜１０であり、好ましくは１〜５であり、より好ましくは１〜３であり、更に好ましくは１又は２である。
環内に＝Ｎ−で表される基を含む複素環としては、例えば、前述の複素環基の項で例示した複素環式化合物の中で、環内に＝Ｎ−で表される基を含む複素環が挙げられ、その中でも、好ましくは、単環式、２環式又は３環式の複素環であり、より好ましくは単環式の複素環であり、これらの環は置換基を有していてもよい。
環内に＝Ｎ−で表される基を含む複素環は、本実施形態の発光素子の発光効率がより優れるので、好ましくは、ジアゾール環、トリアゾール環、テトラゾール環、ピリジン環、ジアザベンゼン環、トリアジン環、アザナフタレン環、ジアザナフタレン環、アザカルバゾール環、ジアザカルバゾール環、アザアントラセン環、ジアザアントラセン環、アザフェナントレン環又はジアザフェナントレン環であり、より好ましくは、ピリジン環、ジアザベンゼン環、アザナフタレン環、ジアザナフタレン環、アザカルバゾール環又はジアザカルバゾール環であり、更に好ましくは、ピリジン環又はジアザベンゼン環であり、これらの環は置換基を有していてもよい。
環内に＝Ｎ−で表される基を含む複素環が有していてもよい置換基の例及び好ましい範囲は、ＡｒＨ１、ＡｒＨ２及びＬＨ１が有していてもよい置換基の例及び好ましい範囲と同じである。
【００７３】
ＡｒＴ１の複素環基としては、例えば、アザインドール、ジアザインドール、アザカルバゾール、ジアザカルバゾール、又は、これらの環にドナー型複素環及び／若しくは環内に＝Ｎ−で表される基を含む複素環が１個以上（好ましくは５個以下、より好ましくは３個以下、更に好ましくは１個である。）縮合した複素環式化合物から、環を構成する炭素原子又はヘテロ原子に直接結合する水素原子１個を除いた基が挙げられ、好ましくは、アザカルバゾール又はジアザカルバゾールから、環を構成する炭素原子又はヘテロ原子に直接結合する水素原子１個を除いた基であり、これらの基は置換基を有していてもよい。
ＡｒＴ１の複素環基が有していてもよい置換基の例及び好ましい範囲は、ＡｒＨ１、ＡｒＨ２及びＬＨ１が有していてもよい置換基の例及び好ましい範囲と同じである。
式（Ｔ−１）で表される化合物を容易に合成できるので、ＡｒＴ１が複数存在する場合、それらは好ましくは同一である。
【００７４】
ＡｒＴ１の複素環基は、本実施形態の発光素子の発光効率がより優れるので、好ましくは、式（Ｔ１−１）で表される基である。
【００７５】
［式（Ｔ１−１）で表される基］
ＸＴ１は、好ましくは単結合、酸素原子、硫黄原子又は−Ｃ（ＲＸＴ１’）２−で表される基であり、より好ましくは単結合、酸素原子又は硫黄原子であり、更に好ましくは単結合である。
【００７６】
ＲＸＴ１は、好ましくは、アルキル基、シクロアルキル基、アリール基又は１価の複素環基であり、より好ましくは、アリール基又は１価の複素環基であり、更に好ましくは、アリール基であり、これらの基は置換基を有していてもよい。
ＲＸＴ１’は、好ましくは、アルキル基、シクロアルキル基、アリール基、１価の複素環基又は置換アミノ基であり、より好ましくは、アルキル基又はアリール基であり、更に好ましくは、アルキル基であり、これらの基は置換基を有していてもよい。
複数存在するＲＸＴ１’は、互いに結合して、それぞれが結合する炭素原子とともに環を形成しないことが好ましい。
【００７７】
ＲＸＴ１及びＲＸＴ１’におけるアリール基、１価の複素環基及び置換アミノ基の例及び好ましい範囲は、それぞれ、ＡｒＨ１及びＡｒＨ２におけるアリール基、１価の複素環基及び置換アミノ基の例及び好ましい範囲と同じである。
ＲＸＴ１及びＲＸＴ１’が有していてもよい置換基の例及び好ましい範囲は、ＡｒＨ１、ＡｒＨ２及びＬＨ１が有していてもよい置換基の例及び好ましい範囲と同じである。
【００７８】
環ＲＴ１及び環ＲＴ２における芳香族炭化水素環の炭素原子数は、置換基の炭素原子数を含めないで、通常６〜６０であり、好ましくは６〜３０であり、更に好ましくは６〜１８である。
環ＲＴ１及び環ＲＴ２における芳香族炭化水素環としては、例えば、前述の芳香族炭化水素基の項で例示した芳香族炭化水素環が挙げられ、本実施形態の発光素子の発光効率がより優れるので、好ましくは、前述の芳香族炭化水素基の項で例示した、単環式、２環式又は３環式の芳香族炭化水素環であり、より好ましくは、単環式の芳香族炭化水素環であり、これらの基は置換基を有していてもよい。
環ＲＴ１及び環ＲＴ２における芳香族炭化水素環としては、本実施形態の発光素子の発光効率が更に優れるので、好ましくは、ベンゼン環、ナフタレン環、フルオレン環、フェナントレン環又はジヒドロフェナントレン環であり、より好ましくは、ベンゼン環、フルオレン環又はジヒドロフェナントレン環であり、更に好ましくは、ベンゼン環であり、これらの環は置換基を有していてもよい。
環ＲＴ１及び環ＲＴ２における複素環の炭素原子数は、置換基の炭素原子数を含めないで、通常１〜６０であり、好ましくは２〜３０であり、より好ましくは３〜１５である。環ＲＴ１及び環ＲＴ２における複素環のヘテロ原子数は、置換基のヘテロ原子数を含めないで、通常１〜３０であり、好ましくは、１〜１０であり、より好ましくは１〜３である。
環ＲＴ１及び環ＲＴ２における複素環としては、例えば、前述の複素環基の項で例示した複素環が挙げられ、本実施形態の発光素子の発光効率がより優れるので、好ましくは、前述の複素環基の項で例示した、単環式、２環式又は３環式の複素環（好ましくは、ドナー型複素環又は環内に＝Ｎ−で表される基を含む複素環であり、より好ましくは、環内に＝Ｎ−で表される基を含む複素環である。）であり、より好ましくは、単環式の複素環（好ましくは、ドナー型複素環又は環内に＝Ｎ−で表される基を含む複素環であり、より好ましくは、環内に＝Ｎ−で表される基を含む複素環である。）であり、これらの環は置換基を有していてもよい。
環ＲＴ１及び環ＲＴ２における複素環としては、本実施形態の発光素子の発光効率が更に優れるので、好ましくは、カルバゾール環、９，１０−ジヒドロアクリジン環、５，１０−ジヒドロフェナジン環、フェノキサジン環、フェノチアジン環、ピリジン環、ジアザベンゼン環、アザナフタレン環、ジアザナフタレン環、アザカルバゾール環、ジアザカルバゾール環、ジベンゾフラン環又はジベンゾチオフェン環であり、より好ましくは、ピリジン環、ジアザベンゼン環、アザナフタレン環、ジアザナフタレン環、アザカルバゾール環又はジアザカルバゾール環であり、更に好ましくは、ピリジン環又はジアザベンゼン環であり、これらの環は置換基を有していてもよい。
【００７９】
環ＲＴ１は、本実施形態の発光素子の発光効率がより優れるので、好ましくは、芳香族炭化水素環又は環内に＝Ｎ−で表される基を含む複素環であり、より好ましくは、単環式の芳香族炭化水素環又は環内に＝Ｎ−で表される基を含む単環式の複素環であり、更に好ましくは、ベンゼン環、ピリジン環又はジアザベンゼン環であり、特に好ましくはベンゼン環であり、これらの環は置換基を有していてもよい。
環ＲＴ２は、本実施形態の発光素子の発光効率がより優れるので、好ましくは、環内に＝Ｎ−で表される基を含む複素環であり、より好ましくは、環内に＝Ｎ−で表される基を含む単環式の複素環であり、更に好ましくは、ピリジン環又はジアザベンゼン環であり、特に好ましくはピリジン環であり、これらの環は置換基を有していてもよい。
本実施形態の発光素子の発光効率が更に優れるので、環ＲＴ１が、芳香族炭化水素環又は環内に＝Ｎ−で表される基を含む複素環であり、且つ、環ＲＴ２が、環内に＝Ｎ−で表される基を含む複素環であることが好ましく、環ＲＴ１が、単環式の芳香族炭化水素環又は環内に＝Ｎ−で表される基を含む単環式の複素環であり、且つ、環ＲＴ２が、環内に＝Ｎ−で表される基を含む単環式の複素環であることがより好ましく、環ＲＴ１が、ベンゼン環、ピリジン環又はジアザベンゼン環であり、且つ、環ＲＴ２が、ピリジン環又はジアザベンゼン環であることが更に好ましく、環ＲＴ１がベンゼン環であり、且つ、環ＲＴ２が、ピリジン環であることが特に好ましく、これらの環は置換基を有していてもよい。
【００８０】
環ＲＴ１及び環ＲＴ２が有していてもよい置換基の例及び好ましい範囲は、ＡｒＨ１、ＡｒＨ２及びＬＨ１が有していてもよい置換基の例及び好ましい範囲と同じである。
【００８１】
ＬＴ１におけるアリーレン基の例及び好ましい範囲は、ＬＨ１におけるアリーレン基におけるアリーレン基の例及び好ましい範囲と同じである。
ＬＴ１における２価の複素環基の例及び好ましい範囲は、ＬＨ１における２価の複素環基におけるアリーレン基の例及び好ましい範囲と同じである。
【００８２】
ＬＴ１は、好ましくは、アリーレン基又は２価の複素環基であり、より好ましくは、ベンゼン、ナフタレン、フルオレン、ピリジン、ジアザベンゼン、トリアジン、アザナフタレン、ジアザナフタレン、カルバゾール、ジベンゾフラン又はジベンゾチオフェンから環を構成する炭素原子又はヘテロ原子に直接結合する水素原子２個を除いた基であり、更に好ましくは、ベンゼン、フルオレン、ピリジン、ジアザベンゼン、トリアジン、カルバゾール、ジベンゾフラン又はジベンゾチオフェンから環を構成する炭素原子又はヘテロ原子に直接結合する水素原子２個を除いた基であり、特に好ましくは、ベンゼン、ジベンゾフラン又はジベンゾチオフェンから環を構成する炭素原子に直接結合する水素原子２個を除いた基であり、とりわけ好ましくは、フェニレン基であり、これらの基は置換基を有していてもよい。
式（Ｔ−１）で表される化合物を容易に合成できるので、ＬＴ１が複数存在する場合、それらは好ましくは同一である。
【００８３】
ＬＴ１が有していてもよい置換基の例及び好ましい範囲は、ＡｒＨ１、ＡｒＨ２及びＬＨ１が有していてもよい置換基の例及び好ましい範囲と同じである。
【００８４】
ＲＴ１’は、好ましくは、アリール基又は１価の複素環基であり、より好ましくはアリール基であり、これらの基は置換基を有していてもよい。
ＲＴ１’におけるアリール基及び１価の複素環基の例及び好ましい範囲は、それぞれ、ＡｒＨ１及びＡｒＨ２におけるアリール基及び１価の複素環基の例及び好ましい範囲と同じである。
ＲＴ１’が有していてもよい置換基の例及び好ましい範囲は、ＡｒＨ１、ＡｒＨ２及びＬＨ１が有していてもよい置換基の例及び好ましい範囲と同じである。
【００８５】
ＡｒＴ２における芳香族炭化水素基は、好ましくは、単環式又は２〜６環式の芳香族炭化水素から環を構成する炭素原子に直接結合する水素原子１個以上を除いた基であり、より好ましくは、単環式、２環式又は３環式の芳香族炭化水素から環を構成する炭素原子に直接結合する水素原子１個以上を除いた基であり、更に好ましくは、ベンゼン、ナフタレン、フルオレン、フェナントレン又はアントラセンから環を構成する炭素原子に直接結合する水素原子１個以上を除いた基であり、これらの基は置換基を有していてもよい。
ＡｒＴ２における複素環基は、好ましくは、単環式又は２〜６環式の複素環式化合物から環を構成する炭素原子又はヘテロ原子に直接結合する水素原子１個以上を除いた基であり、より好ましくは、単環式、２環式又は３環式の複素環式化合物から環を構成する炭素原子又はヘテロ原子に直接結合する水素原子１個以上を除いた基であり、更に好ましくは、ピリジン、ジアザベンゼン、トリアジン、アザナフタレン、ジアザナフタレン、カルバゾール、ジベンゾフラン、ジベンゾチオフェン、フェノキサジン、フェノチアジン、アザアントラセン、ジアザアントラセン、アザフェナントレン又はジアザフェナントレンから環を構成する炭素原子又はヘテロ原子に直接結合する水素原子１個以上を除いた基であり、特に好ましくは、ピリジン、ジアザベンゼン、トリアジン、アザナフタレン、ジアザナフタレン、カルバゾール、ジベンゾフラン、ジベンゾチオフェン、アザアントラセン、ジアザアントラセン、アザフェナントレン又はジアザフェナントレンから環を構成する炭素原子又はヘテロ原子に直接結合する水素原子１個以上を除いた基であり、これらの基は置換基を有していてもよい。
ＡｒＴ２は、本実施形態の発光素子の発光効率がより優れるので、好ましくは、ベンゼン、フルオレン、ピリジン、ジアザベンゼン、トリアジン、カルバゾール、ジベンゾフラン又はジベンゾチオフェンから環を構成する炭素原子又はヘテロ原子に直接結合する水素原子１個以上を除いた基であり、より好ましくは、ベンゼン、ジベンゾフラン又はジベンゾチオフェンから環を構成する炭素原子に直接結合する水素原子１個以上を除いた基であり、これらの基は置換基を有していてもよい。
ＡｒＴ２が有していてもよい置換基の例及び好ましい範囲は、ＡｒＨ１、ＡｒＨ２及びＬＨ１が有していてもよい置換基の例及び好ましい範囲と同じである。
【００８６】
式（Ｔ−１）で表される化合物としては、例えば、下記式で表される化合物、及び、後述の化合物ＥＴ１〜ＥＴ３が挙げられる。なお、式中、ＺＡ及びＺＢは、前記と同じ意味を表す。
【００８７】
【化２０】
2020072256.tif 000021
【００８８】
【化２１】
2020072256.tif 000022
【００８９】
【化２２】
2020072256.tif 000023
【００９０】
【化２３】
2020072256.tif 000024
【００９１】
＜発光素子＞
本実施形態の発光素子は、陽極と、陰極と、陽極及び陰極の間に設けられた第１の層と、陰極及び第１の層との間に設けられた第２の層とを有する発光素子であり、第１の層が、式（１）で表される金属錯体の２種以上を含有する層であり、第１の層及び第２の層のうちの少なくとも１層が、式（Ｔ−１）で表される化合物を含有する、発光素子である。
【００９２】
本実施形態の発光素子は、本実施形態の発光素子の発光色を調整する観点（特に、発光色を白色に調整する観点）及び本実施形態の発光素子の発光効率向上の観点から、陽極と、陰極と、陽極及び陰極の間に設けられた第１の層と、陰極及び第１の層との間に設けられた第２の層とを有する発光素子であり、第１の層が、式（１）で表される金属錯体の２種以上と、式（２）で表される金属錯体とを含有する層であり、第１の層及び第２の層のうちの少なくとも１層が、式（Ｔ−１）で表される化合物を含有する、発光素子であることが好ましい。
【００９３】
（第１の層）
第１の層は、２種以上の式（１）で表される金属錯体を含有する層である。第１の層において、式（１）で表される金属錯体の合計含有量は、第１の層としての機能が奏される範囲であればよい。例えば、式（１）で表される金属錯体の合計含有量は、第１の層の全量基準で０．００１質量％以上１００質量％以下であってよく、０．０１質量％以上５０質量％以下であってよく、０．０５質量％以上３０質量％以下であることが好ましく、０．１質量％以上１０質量％以下であることがより好ましく、０．５質量％以上５質量％以下であることが更に好ましい。
第１の層は、式（１）で表される金属錯体を、２種のみ含有していてもよく、３種以上含有していてもよい。
【００９４】
本実施形態の発光素子において、第１の層及び第２の層のうちの少なくとも１層に、式（Ｔ−１）で表される化合物を含有するが、第１の層に式（Ｔ−１）で表される化合物を含有する場合、後述のホスト材料として、第１の層に含有されることが好ましい。第１の層は、式（Ｔ−１）で表される化合物の１種を単独で含有していてもよく、２種以上を含有していてもよい。
【００９５】
本実施形態の発光素子の発光色を調整する観点（特に、発光色を白色に調整する観点であり、以下、同様である。）から、第１の層は、式（２）で表される金属錯体を更に含むことが好ましい。
より詳細には、本実施形態の発光素子の発光色を調整する観点及び本実施形態の発光素子の発光効率向上の観点から、第１の層は、式（１）で表される金属錯体の２種以上と、式（２）で表される金属錯体とを含有する層であることが好ましい。
第１の層が式（２）で表される金属錯体を更に含む場合、第１の層において、式（１）で表される金属錯体及び式（２）で表される金属錯体の合計含有量は、第１の層としての機能が奏される範囲であればよい。例えば、式（１）で表される金属錯体及び式（２）で表される金属錯体の合計含有量は、第１の層の全量基準で０．０１質量％以上１００質量％以下であってよく、０．１質量％以上７０質量％以下であることが好ましく、１質量％以上５０質量％以下であることがより好ましく、１０質量％以上３０質量％以下であることが更に好ましい。
第１の層は、式（２）で表される金属錯体の１種を単独で含有していてもよく、２種以上を含有していてもよい。
なお、第１の層が式（２）で表される金属錯体を含む場合、式（２）で表される金属錯体の合計含有量と、式（１）で表される金属錯体の合計含有量との比率を調整することで、本実施形態の発光素子の発光色を調整することが可能であり、発光色を白色に調整することも可能である。
ここで、発光素子の発光色は、発光素子の発光色度を測定して色度座標（ＣＩＥ色度座標）を求めることで確認することができる。白色の発光色は、色度座標のＸが０．２５〜０．５５の範囲内であり、且つ、色度座標のＹが０．２５〜０．５５の範囲内であることが好ましい。
なお、ＣＩＥ色度座標（ｘ，ｙ）は、国際照明委員会ＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ）が１９３１年に策定した国際表示法であるＸＹＺ表色系に基づくｘｙ色度座標（ｘ，ｙ）である。
【００９６】
第１の層が式（２）で表される金属錯体を含む場合、本実施形態の発光素子の発光色を調整する観点から、式（２）で表される金属錯体の発光スペクトルの最大ピーク波長は、通常３８０ｎｍ以上４９５ｎｍ未満であり、好ましくは４００ｎｍ以上４９０ｎｍ以下であり、より好ましくは４２０ｎｍ以上４８５ｎｍ以下であり、更に好ましくは４５０ｎｍ以上４８０ｎｍ以下である。
【００９７】
第１の層が式（２）で表される金属錯体を含む場合、本実施形態の発光素子の発光色を調整する観点から、式（１）で表される金属錯体の発光スペクトルの最大ピーク波長は、通常４９５ｎｍ以上７５０ｎｍ未満であり、好ましくは５００ｎｍ以上６８０ｎｍ以下であり、より好ましくは５０５ｎｍ以上６４０ｎｍ以下である。
また、本実施形態の発光素子の発光色を調整する観点から、第１の層に含まれる２種以上の式（１）で表される金属錯体のうち、少なくとも２種の式（１）で表される金属錯体の発光スペクトルの最大ピーク波長は互いに異なることが好ましく、互いに異なる最大ピーク波長の差は、好ましくは１０〜２００ｎｍであり、より好ましくは２０〜１５０ｎｍであり、更に好ましくは４０〜１２０ｎｍである。
また、本実施形態の発光素子の発光色を調整する観点から、第１の層に含まれる２種以上の式（１）で表される金属錯体のうち、少なくとも２種の式（１）で表される金属錯体の発光スペクトルの最大ピーク波長が異なる場合、発光スペクトルの最大ピーク波長が短波長側の式（１）で表される金属錯体の発光スペクトルの最大ピーク波長は、好ましくは５００ｎｍ以上５７０ｎｍ未満であり、より好ましくは５０５ｎｍ以上５６０ｎｍ以下である。また、発光スペクトルの最大ピーク波長が長波長側の式（１）で表される金属錯体の発光スペクトルの最大ピーク波長は、好ましくは５７０ｎｍ以上６８０ｎｍ以下であり、より好ましくは、５７５ｎｍ以上６６０ｎｍ以下であり、更に好ましくは５９０ｎｍ以上６４０ｎｍ以下である。
【００９８】
金属錯体の発光スペクトルの最大ピーク波長は、金属錯体を、キシレン、トルエン、クロロホルム、テトラヒドロフラン等の有機溶媒に溶解させ、希薄溶液を調製し（濃度は、例えば、１×１０−６質量％以上１×１０−３質量％以下である。）、該希薄溶液のＰＬスペクトルを室温で測定することで評価することができる。金属錯体を溶解させる有機溶媒としては、キシレンが好ましい。
【００９９】
第１の層が式（２）で表される金属錯体を含む場合、本実施形態の発光素子の発光色を調整する観点から、式（１）で表される金属錯体の合計含有量は、式（２）で表される金属錯体の含有量を１００質量部とした場合、好ましくは０．０１質量部以上５０質量部以下であり、より好ましくは０．１質量部以上３０質量部以下であり、更に好ましくは０．５質量部以上１０質量部以下であり、特に好ましくは１質量部以上５質量部以下である。
また、本実施形態の発光素子の発光色を調整する観点から、第１の層に含まれる２種以上の式（１）で表される金属錯体のうち、少なくとも２種の式（１）で表される金属錯体の発光スペクトルの最大ピーク波長が異なる場合、発光スペクトルの最大ピーク波長が長波長側の式（１）で表される金属錯体の含有量は、発光スペクトルの最大ピーク波長が短波長側の式（１）で表される金属錯体を１００質量部とした場合、通常、１質量部以上１００００質量部以下であり、本実施形態の発光素子の色再現性が優れるので、好ましくは０．５質量部以上１０００質量部以下であり、より好ましくは１質量部以上１００質量部以下であり、更に好ましくは５質量部以上５０質量部以下である。
【０１００】
第１の層が、式（２）で表される金属錯体を含む場合、式（２）で表される金属錯体としては、本実施形態の発光素子を湿式法で作製できるので、式（１）で表される金属錯体を溶解することが可能な溶媒に対して溶解性を示すものが好ましい。
【０１０１】
本実施形態の発光素子の発光効率がより優れるので、第１の層に含まれる２種以上の式（１）で表される金属錯体のうち、少なくとも１種の式（１）で表される金属錯体において、環Ｌ１がピリジン環、キノリン環又はイソキノリン環であり、且つ、環Ｌ２がベンゼン環であることが好ましく、環Ｌ１がピリジン環であり、且つ、環Ｌ２がベンゼン環であることがより好ましく、これらの環は置換基を有していてもよい。
【０１０２】
本実施形態の発光素子の発光効率がより優れるので、第１の層に含まれる２種以上の式（１）で表される金属錯体のうち、少なくとも２種の式（１）で表される金属錯体において、環Ｌ１がピリジン環、キノリン環又はイソキノリン環であり、且つ、環Ｌ２がベンゼン環であることが好ましく、環Ｌ１がピリジン環又はイソキノリン環であり、且つ、環Ｌ２がベンゼン環であることがより好ましく、これらの環は置換基を有していてもよい。
【０１０３】
［ホスト材料］
本実施形態の発光素子の発光効率がより優れるので、第１の層は、正孔注入性、正孔輸送性、電子注入性及び電子輸送性から選ばれる少なくとも１つの機能を有するホスト材料を更に含むことが好ましく、ホスト材料及び式（２）で表される金属錯体を更に含むことがより好ましい。第１の層は、ホスト材料の１種を単独で含有していてもよく、２種以上を含有していてもよい。
【０１０４】
第１の層が、ホスト材料を更に含む場合、式（１）で表される金属錯体の合計の含有量は、式（１）で表される金属錯体及びホスト材料の合計を１００質量部とした場合、通常、０．０１質量部以上５０質量部以下であり、好ましくは０．０５質量部以上３０質量部以下であり、より好ましくは０．１質量部以上１０質量部以下であり、更に好ましくは０．５質量部以上５質量部以下である。
第１の層が、ホスト材料及び式（２）で表される金属錯体を更に含む場合、式（１）で表される金属錯体の合計の含有量は、式（１）で表される金属錯体、式（２）で表される金属錯体及びホスト材料の合計を１００質量部とした場合、通常、０．００１質量部以上５０質量部以下であり、好ましくは０．０１質量部以上３０質量部以下であり、より好ましくは０．１質量部以上１０質量部以下であり、更に好ましくは０．２質量部以上５質量部以下であり、特に好ましくは０．５質量部以上３質量部以下である。
【０１０５】
ホスト材料の有する最低励起三重項状態（Ｔ１）は、本実施形態の発光素子の発光効率がより優れるので、式（１）で表される金属錯体の有する最低励起三重項状態（Ｔ１）より高いエネルギー準位であることが好ましい。
また、第１の層が、ホスト材料及び式（２）で表される金属錯体を更に含む場合、ホスト材料の有する最低励起三重項状態（Ｔ１）は、本実施形態の発光素子の発光効率がより優れるので、式（２）で表される金属錯体の有する最低励起三重項状態（Ｔ１）より高いエネルギー準位であることが好ましく、式（２）で表される金属錯体の有する最低励起三重項状態（Ｔ１）より高いエネルギー準位であり、且つ、式（１）で表される金属錯体の有する最低励起三重項状態（Ｔ１）より高いエネルギー準位であることがより好ましい。
また、第１の層が、ホスト材料及び式（２）で表される金属錯体を更に含む場合、本実施形態の発光素子の発光効率が更に優れるので、ホスト材料の有する最低励起三重項状態（Ｔ１）は、式（２）で表される金属錯体の有する最低励起三重項状態（Ｔ１）より高いエネルギー準位であり、且つ、式（２）で表される金属錯体の有する最低励起三重項状態（Ｔ１）は式（１）で表される金属錯体の有する最低励起三重項状態（Ｔ１）より高いエネルギー準位であることが好ましい。
【０１０６】
ホスト材料としては、本実施形態の発光素子を湿式法で作製できるので、式（１）で表される金属錯体を溶解することが可能な溶媒に対して溶解性を示すものが好ましい。
また、第１の層が、ホスト材料及び式（２）で表される金属錯体を更に含む場合、ホスト材料及び式（２）で表される金属錯体としては、本実施形態の発光素子を湿式法で作製できるので、式（１）で表される金属錯体を溶解することが可能な溶媒に対して溶解性を示すものが好ましい。
【０１０７】
ホスト材料は、低分子化合物（低分子ホスト）と高分子化合物（高分子ホスト）とに分類され、第１の層はいずれのホスト材料を含有していてもよい。第１の層に含有されていてもよいホスト材料としては、低分子化合物が好ましい。
低分子ホストは、好ましくは、式（Ｈ−１）で表される化合物又は式（Ｔ−１）で表される化合物であり、より好ましくは、式（Ｈ−１）で表される化合物である。
高分子ホストとしては、例えば、後述の正孔輸送材料である高分子化合物、後述の電子輸送材料である高分子化合物が挙げられる。
【０１０８】
［第１の組成物（ａ）及び第１の組成物（ｂ）］
第１の層は、２種以上の式（１）で表される金属錯体と、前述のホスト材料、前述の式（２）で表される金属錯体、正孔輸送材料、正孔注入材料、電子輸送材料、電子注入材料、発光材料及び酸化防止剤からなる群より選ばれる少なくとも１種とを含む組成物（以下、「第１の組成物（ａ）」ともいう。）を含有する層であってもよい。
但し、第１の組成物（ａ）において、発光材料は、式（１）で表される金属錯体及び式（２）で表される金属錯体とは異なる。
本実施形態の発光素子の発光効率がより優れるので、第１の組成物（ａ）は、２種以上の式（１）で表される金属錯体と、式（２）で表される金属錯体と、前述のホスト材料、正孔輸送材料、正孔注入材料、電子輸送材料、電子注入材料、発光材料及び酸化防止剤からなる群より選ばれる少なくとも１種とを含む組成物（以下、「第１の組成物（ｂ）」ともいう。）であることが好ましい。以下、第１の組成物（ａ）及び第１の組成物（ｂ）を総称して第１の組成物ということがある。
【０１０９】
［正孔輸送材料］
正孔輸送材料は、低分子化合物と高分子化合物とに分類され、好ましくは高分子化合物である。正孔輸送材料は、架橋性基を有していてもよい。
低分子化合物としては、例えば、トリフェニルアミン及びその誘導体、Ｎ，Ｎ’−ジ−１−ナフチル−Ｎ，Ｎ’−ジフェニルベンジジン（α−ＮＰＤ）、並びに、Ｎ，Ｎ’−ジフェニル−Ｎ，Ｎ’−ジ（ｍ−トリル）ベンジジン（ＴＰＤ）等の芳香族アミン化合物が挙げられる。
高分子化合物としては、例えば、ポリビニルカルバゾール及びその誘導体；側鎖又は主鎖に芳香族アミン構造を有するポリアリーレン及びその誘導体が挙げられる。高分子化合物は、電子受容性部位が結合された化合物でもよい。電子受容性部位としては、例えば、フラーレン、テトラフルオロテトラシアノキノジメタン、テトラシアノエチレン、トリニトロフルオレノン等が挙げられ、好ましくはフラーレンである。
第１の組成物（ａ）において、正孔輸送材料の含有量は、式（１）で表される金属錯体の合計を１００質量部とした場合、通常、１質量部以上１００００質量部以下である。
第１の組成物（ｂ）において、正孔輸送材料の含有量は、式（１）で表される金属錯体及び式（２）で表される金属錯体の合計を１００質量部とした場合、通常、１質量部以上１００００質量部以下である。
正孔輸送材料は、一種単独で用いても二種以上を併用してもよい。
【０１１０】
［電子輸送材料］
電子輸送材料は、低分子化合物と高分子化合物とに分類される。電子輸送材料は、架橋性基を有していてもよい。
低分子化合物としては、例えば、８−ヒドロキシキノリンを配位子とする金属錯体、オキサジアゾール、アントラキノジメタン、ベンゾキノン、ナフトキノン、アントラキノン、テトラシアノアントラキノジメタン、フルオレノン、ジフェニルジシアノエチレン及びジフェノキノン、並びに、これらの誘導体が挙げられる。
高分子化合物としては、例えば、ポリフェニレン、ポリフルオレン、及び、これらの誘導体が挙げられる。高分子化合物は、金属でドープされていてもよい。
第１の組成物（ａ）において、電子輸送材料の含有量は、式（１）で表される金属錯体の合計を１００質量部とした場合、通常、１質量部以上１００００質量部以下である。
第１の組成物（ｂ）において、電子輸送材料の含有量は、式（１）で表される金属錯体及び式（２）で表される金属錯体の合計を１００質量部とした場合、通常、１質量部以上１００００質量部以下である。
電子輸送材料は、一種単独で用いても二種以上を併用してもよい。
【０１１１】
［正孔注入材料及び電子注入材料］
正孔注入材料及び電子注入材料は、各々、低分子化合物と高分子化合物とに分類される。正孔注入材料及び電子注入材料は、架橋性基を有していてもよい。
低分子化合物としては、例えば、銅フタロシアニン等の金属フタロシアニン；カーボン；モリブデン、タングステン等の金属酸化物；フッ化リチウム、フッ化ナトリウム、フッ化セシウム、フッ化カリウム等の金属フッ化物が挙げられる。
高分子化合物としては、例えば、ポリアニリン、ポリチオフェン、ポリピロール、ポリフェニレンビニレン、ポリチエニレンビニレン、ポリキノリン及びポリキノキサリン、並びに、これらの誘導体；芳香族アミン構造を主鎖又は側鎖に含む重合体等の導電性高分子が挙げられる。
第１の組成物（ａ）において、正孔注入材料及び電子注入材料の含有量は、各々、式（１）で表される金属錯体の合計を１００質量部とした場合、通常、１質量部以上１００００質量部以下である。
第１の組成物（ｂ）において、正孔注入材料及び電子注入材料の含有量は、各々、式（１）で表される金属錯体及び式（２）で表される金属錯体の合計を１００質量部とした場合、通常、１質量部以上１００００質量部以下である。
電子注入材料及び正孔注入材料は、各々、一種単独で用いても二種以上を併用してもよい。
【０１１２】
［イオンドープ］
正孔注入材料又は電子注入材料が導電性高分子を含む場合、導電性高分子の電気伝導度は、好ましくは、１×１０−５Ｓ／ｃｍ以上１×１０３Ｓ／ｃｍ以下である。導電性高分子の電気伝導度をかかる範囲とするために、導電性高分子に適量のイオンをドープすることができる。
ドープするイオンの種類は、正孔注入材料であればアニオン、電子注入材料であればカチオンである。アニオンとしては、例えば、ポリスチレンスルホン酸イオン、アルキルベンゼンスルホン酸イオン、樟脳スルホン酸イオンが挙げられる。カチオンとしては、例えば、リチウムイオン、ナトリウムイオン、カリウムイオン、テトラブチルアンモニウムイオンが挙げられる。
ドープするイオンは、一種単独で用いても二種以上を併用してもよい。
【０１１３】
［発光材料］
発光材料は、低分子化合物と高分子化合物とに分類される。発光材料は、架橋性基を有していてもよい。
低分子化合物としては、例えば、ナフタレン及びその誘導体、アントラセン及びその誘導体、ペリレン及びその誘導体、並びに、イリジウム、白金又はユーロピウムを中心金属とする三重項発光錯体が挙げられる。
三重項発光錯体としては、例えば、以下に示す金属錯体が挙げられる。
【０１１４】
【化２４】
2020072256.tif 000025
【０１１５】
高分子化合物としては、例えば、フェニレン基、ナフタレンジイル基、フルオレンジイル基、フェナントレンジイル基、ジヒドロフェナントレンジイル基、アントラセンジイル基及びピレンジイル基等のアリーレン基；芳香族アミンから２個の水素原子を取り除いてなる基等の芳香族アミン残基；並びに、カルバゾールジイル基、フェノキサジンジイル基及びフェノチアジンジイル基等の２価の複素環基を含む高分子化合物が挙げられる。
第１の組成物（ａ）において、発光材料の含有量は、式（１）で表される金属錯体の合計を１００質量部とした場合、通常、１質量部以上１００００質量部以下である。
第１の組成物（ｂ）において、発光材料の含有量は、式（１）で表される金属錯体及び式（２）で表される金属錯体の合計を１００質量部とした場合、通常、１質量部以上１００００質量部以下である。
発光材料は、一種単独で用いても二種以上を併用してもよい。
【０１１６】
［酸化防止剤］
酸化防止剤は、式（１）で表される金属錯体と同じ溶媒に可溶であり、発光及び電荷輸送を阻害しない化合物であればよく、例えば、フェノール系酸化防止剤、リン系酸化防止剤が挙げられる。
第１の組成物（ａ）において、酸化防止剤の配合量は、式（１）で表される金属錯体の合計を１００質量部とした場合、通常、０．００００１質量部以上１０質量部以下である。
第１の組成物（ｂ）において、酸化防止剤の配合量は、式（１）で表される金属錯体及び式（２）で表される金属錯体の合計を１００質量部とした場合、通常、０．００００１質量部以上１０質量部以下である。
酸化防止剤は、一種単独で用いても二種以上を併用してもよい。
【０１１７】
［第１のインク（ａ）及び第１のインク（ｂ）］
第１の層は、２種以上の式（１）で表される金属錯体と、溶媒とを含有する組成物（以下、「第１のインク（ａ）」ともいう。）を用いて形成することができる。第１のインク（ａ）は、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法、キャピラリ−コート法、ノズルコート法等の湿式法に好適に使用することができる。
第１のインク（ａ）は、２種以上の式（１）で表される金属錯体と、式（２）で表される金属錯体と、溶媒とを含有する組成物（以下、「第１のインク（ｂ）」ともいう。）であることが好ましい。以下、第１のインク（ａ）及び第１のインク（ｂ）を総称して第１のインクということがある。
第１のインクの粘度は、湿式法の種類によって調整すればよいが、インクジェット印刷法等の溶液が吐出装置を経由する印刷法に適用する場合には、吐出時の目づまりと飛行曲がりが起こりづらいので、好ましくは２５℃において１ｍＰａ・ｓ以上２０ｍＰａ・ｓ以下である。
第１のインクに含有される溶媒は、好ましくは、インク中の固形分を溶解又は均一に分散できる溶媒である。溶媒としては、例えば、塩素系溶媒、エーテル系溶媒、芳香族炭化水素系溶媒、脂肪族炭化水素系溶媒、ケトン系溶媒、エステル系溶媒、多価アルコール系溶媒、アルコール系溶媒、スルホキシド系溶媒及びアミド系溶媒が挙げられる。溶媒は、一種単独で用いても二種以上を併用してもよい。
第１のインク（ａ）において、溶媒の含有量は、式（１）で表される金属錯体の合計を１００質量部とした場合、通常、１０００質量部以上１００００００質量部以下である。
第１のインク（ｂ）において、溶媒の含有量は、式（１）で表される金属錯体及び式（２）で表される金属錯体の合計を１００質量部とした場合、通常、１０００質量部以上１００００００質量部以下である。
【０１１８】
＜第２の層＞
本実施形態の発光素子において、第１の層及び第２の層のうちの少なくとも１層に、式（Ｔ−１）で表される化合物を含有するが、本実施形態の発光素子の発光効率が優れるので、第２の層に、式（Ｔ−１）で表される化合物を含有することが好ましく、第２の層に式（Ｔ−１）で表される化合物を含有し、且つ、第１の層に式（Ｔ−１）で表される化合物を含有しないことがより好ましく、第２の層のみに式（Ｔ−１）で表される化合物を含有することが更に好ましい。第２の層は、式（Ｔ−１）で表される化合物の１種を単独で含有していてもよく、２種以上を含有していてもよい。
本実施形態の発光素子において、第２の層に式（Ｔ−１）で表される化合物を含有する場合、式（Ｔ−１）で表される化合物の含有量は、第２の層としての機能が奏される範囲であればよい。例えば、式（Ｔ−１）で表される化合物の含有量は、第１の層の全量基準で１質量％以上１００質量％以下であってよく、３０質量％以上１００質量％以下であることが好ましく、６０質量％以上１００質量％以下であることがより好ましく、９０質量％以上１００質量％以下であることが更に好ましく、１００質量％であることが特に好ましい。
【０１１９】
［第２の組成物］
第２の層が式（Ｔ−１）で表される化合物を含有する場合、第２の層は、式（Ｔ−１）で表される化合物と、正孔輸送材料、正孔注入材料、電子輸送材料、電子注入材料、発光材料及び酸化防止剤からなる群より選ばれる少なくとも１種の材料とを含む組成物（以下、「第２の組成物」ともいう。）を含有する層であってもよい。但し、第２の組成物において、電子輸送材料及び電子注入材料は、式（Ｔ−１）で表される化合物とは異なる。
【０１２０】
第２の組成物に含有される正孔輸送材料、電子輸送材料、正孔注入材料及び電子注入材料の例及び好ましい範囲は、第１の組成物に含有される正孔輸送材料、電子輸送材料、正孔注入材料及び電子注入材料の例及び好ましい範囲と同じである。
第２の組成物に含有される発光材料としては、例えば、第１の組成物が含有していてもよい発光材料、式（２）で表される金属錯体及び式（１）で表される金属錯体が挙げられる。発光材料は、一種単独で用いても二種以上を併用してもよい。
【０１２１】
第２の組成物において、正孔輸送材料、電子輸送材料、正孔注入材料、電子注入材料及び発光材料の含有量は、各々、式（Ｔ−１）で表される化合物を１００質量部とした場合、通常、１質量部以上１０００質量部以下である。
【０１２２】
第２の組成物に含有される酸化防止剤の例及び好ましい範囲は、第１の組成物に含有される酸化防止剤の例及び好ましい範囲と同じである。第２の組成物において、酸化防止剤の含有量は、式（Ｔ−１）で表される化合物を１００質量部とした場合、通常、０．００１質量部以上１０質量部以下である。
【０１２３】
第２の層が式（Ｔ−１）で表される化合物を含有する場合、第２の層は、式（Ｔ−１）で表される化合物と、溶媒とを含有する組成物（以下、「第２のインク」ともいう。）を用いて形成することができる。第２のインクは、第１のインクの項で説明した湿式法に好適に使用することができる。第２のインクの粘度の好ましい範囲は、第１のインクの粘度の好ましい範囲と同じである。第２のインクに含有される溶媒の例及び好ましい範囲は、第１のインクに含有される溶媒の例及び好ましい範囲と同じである。
第２のインクにおいて、溶媒の含有量は、式（Ｔ−１）で表される化合物を１００質量部とした場合、通常、１０００質量部以上１０００００質量部以下である。
【０１２４】
＜発光素子の層構成＞
図１は、本発明の一態様に係る発光素子の概略断面図である。図１に示される発光素子１０は、陽極１１と、陰極１４と、陽極１１及び陰極１４の間に設けられた第１の層１２と、陰極１４及び第１の層１２との間に設けられた第２の層１３とを有する。
本実施形態の発光素子は、陽極１１、陰極１４、第１の層１２及び第２の層１３以外の層を有していてもよい。
本実施形態の発光素子において、第１の層１２は、通常、発光層（以下、「第１の発光層」と言う。）である。
本実施形態の発光素子において、第２の層１３は、通常、発光層（第１の発光層とは別個の発光層であり、以下、「第２の発光層」と言う。）、電子輸送層又は電子注入層であり、より好ましくは電子輸送層である。
【０１２５】
本実施形態の発光素子において、第２の層１３は、陰極１４及び第１の層１２の間に設けられた第２の発光層、電子輸送層又は電子注入層であることが好ましく、陰極１４及び第１の層１２の間に設けられた電子輸送層であることがより好ましい。
本実施形態の発光素子において、第１の層１２と第２の層１３とは、本実施形態の発光素子の発光効率がより優れるので、隣接していることが好ましい。
【０１２６】
本実施形態の発光素子において、本実施形態の発光素子の発光効率がより優れるので、陽極１１と第１の層１２との間に、正孔注入層及び正孔輸送層のうちの少なくとも１つの層を更に有することが好ましい。
本実施形態の発光素子において、第２の層１３が陰極１４及び第１の層１２の間に設けられた第２の発光層である場合、本実施形態の発光素子の発光効率がより優れるので、陰極１４と第２の層１３との間に、電子輸送層及び電子注入層のうちの少なくとも１つの層を更に有することが好ましい。
本実施形態の発光素子において、第２の層１３が陰極１４及び第１の層１２の間に設けられた電子輸送層である場合、本実施形態の発光素子の発光効率がより優れるので、陰極１４と第２の層１３との間に、電子注入層を更に有することが好ましい。
本実施形態の発光素子において、第２の層１３が陰極１４及び第１の層１２の間に設けられた電子注入層である場合、本実施形態の発光素子の発光効率がより優れるので、第１の層１２と第２の層１３との間に、電子輸送層を更に有することが好ましい。
【０１２７】
本実施形態の発光素子の具体的な層構成としては、例えば、（Ｄ１）〜（Ｄ９）で表される層構成が挙げられる。本実施形態の発光素子は、通常、基板を有するが、基板上に陽極から積層されていてもよく、基板上に陰極から積層されていてもよい。
【０１２８】
（Ｄ１）陽極／正孔注入層／正孔輸送層／第１の発光層（第１の層）／電子輸送層（第２の層）／電子注入層／陰極
（Ｄ２）陽極／正孔注入層／正孔輸送層／第１の発光層（第１の層）／電子輸送層／電子注入層（第２の層）／陰極
（Ｄ３）陽極／正孔注入層／正孔輸送層／第１の発光層（第１の層）／第２の発光層（第２の層）／電子輸送層／電子注入層／陰極
（Ｄ４）陽極／正孔注入層／正孔輸送層／第１の発光層（第１の層）／第２の発光層／電子輸送層（第２の層）／電子注入層／陰極
（Ｄ５）陽極／正孔注入層／正孔輸送層／第１の発光層（第１の層）／第２の発光層／電子輸送層／電子注入層（第２の層）／陰極
（Ｄ６）陽極／正孔注入層／第２の発光層／第１の発光層（第１の層）／電子輸送層（第２の層）／電子注入層／陰極
（Ｄ７）陽極／正孔注入層／第２の発光層／第１の発光層（第１の層）／電子輸送層／電子注入層（第２の層）／陰極
（Ｄ８）陽極／正孔注入層／正孔輸送層／第２の発光層／第１の発光層（第１の層）／電子輸送層（第２の層）／電子注入層／陰極
（Ｄ９）陽極／正孔注入層／正孔輸送層／第２の発光層／第１の発光層（第１の層）／電子輸送層／電子注入層（第２の層）／陰極
【０１２９】
（Ｄ１）〜（Ｄ９）中、「／」は、その前後の層が隣接して積層していることを意味する。具体的には、「第１の発光層（第１の層）／電子輸送層（第２の層）」とは、第１の発光層（第１の層）と電子輸送層（第２の層）とが隣接して積層していることを意味する。
【０１３０】
本実施形態の発光素子において、陽極、正孔注入層、正孔輸送層、第２の発光層、電子輸送層、電子注入層及び陰極は、それぞれ、必要に応じて、２層以上設けられていてもよい。
陽極、正孔注入層、正孔輸送層、第２の発光層、電子輸送層、電子注入層及び陰極が複数存在する場合、それらはそれぞれ同一でも異なっていてもよい。
陽極、正孔注入層、正孔輸送層、第１の発光層、第２の発光層、電子輸送層、電子注入層及び陰極の厚さは、通常、１ｎｍ以上１μｍ以下であり、好ましくは２ｎｍ以上５００ｎｍ以下であり、更に好ましくは５ｎｍ以上１５０ｎｍ以下である。
本実施形態の発光素子において、積層する層の順番、数、及び厚さは、発光素子の発光効率、駆動電圧及び素子寿命を勘案して調整すればよい。
【０１３１】
［第２の発光層］
第２の発光層は、通常、第２の層又は発光材料を含有する層であり、好ましくは、発光材料を含有する層である。第２の発光層が発光材料を含有する層である場合、第２の発光層に含有される発光材料としては、例えば、前述の第２の組成物が含有していてもよい発光材料が挙げられる。第２の発光層に含有される発光材料は、１種単独で含有されていても、２種以上が含有されていてもよい。
本実施形態の発光素子が第２の発光層を有し、且つ、第２の層が後述の電子輸送層及び後述の電子注入層ではない場合、第２の発光層は第２の層であることが好ましい。
【０１３２】
［正孔輸送層］
正孔輸送層は、通常、正孔輸送材料を含有する層である。正孔輸送層に含有される正孔輸送材料としては、例えば、前述の第１の組成物が含有していてもよい正孔輸送材料が挙げられる。正孔輸送層に含有される正孔輸送材料は、１種単独で含有されていてもよく、２種以上が含有されていてもよい。
【０１３３】
［電子輸送層］
電子輸送層は、通常、第２の層又は電子輸送材料を含有する層であり、好ましくは、第２の層である。電子輸送層が電子輸送材料を含有する層である場合、電子輸送層に含有される電子輸送材料としては、例えば、前述の第１の組成物が含有していてもよい電子輸送材料が挙げられる。電子輸送層に含有される電子輸送材料は、１種単独で含有されていても、２種以上が含有されていてもよい。
本実施形態の発光素子が電子輸送層を有し、且つ、第２の層が前述の第２の発光層及び後述の電子注入層ではない場合、電子輸送層は第２の層であることが好ましい。
【０１３４】
［正孔注入層及び電子注入層］
正孔注入層は、正孔注入材料を含有する層である。正孔注入層に含有される正孔注入材料としては、例えば、前述の第１の組成物が含有していてもよい正孔注入材料が挙げられる。正孔注入層に含有される正孔注入材料は、１種単独で含有されていても、２種以上が含有されていてもよい。
電子注入層は、第２の層又は電子注入材料を含有する層であり、好ましくは、電子注入材料を含有する層である。電子注入層が電子注入材料を含有する層である場合、電子注入層に含有される電子注入材料としては、例えば、前述の第１の組成物が含有していてもよい電子注入材料が挙げられる。電子注入層に含有される電子注入材料は、１種単独で含有されていても、２種以上が含有されていてもよい。
本実施形態の発光素子が電子注入層を有し、且つ、第２の層が前述の第２の発光層及び前述の電子輸送層ではない場合、電子注入層は第２の層であることが好ましい。
【０１３５】
［基板／電極］
発光素子における基板は、電極を形成することができ、且つ、層を形成する際に化学的に変化しない基板であればよく、例えば、ガラス、プラスチック、シリコン等の材料からなる基板であってよい。不透明な基板を使用する場合には、基板から最も遠くにある電極が透明又は半透明であることが好ましい。
【０１３６】
陽極の材料としては、例えば、導電性の金属酸化物、半透明の金属が挙げられ、好ましくは、酸化インジウム、酸化亜鉛、酸化スズ；インジウム・スズ・オキサイド（ＩＴＯ）、インジウム・亜鉛・オキサイド等の導電性化合物；銀とパラジウムと銅との複合体（ＡＰＣ）；ＮＥＳＡ、金、白金、銀、銅である。
【０１３７】
陰極の材料としては、例えば、リチウム、ナトリウム、カリウム、ルビジウム、セシウム、ベリリウム、マグネシウム、カルシウム、ストロンチウム、バリウム、アルミニウム、亜鉛、インジウム等の金属；それらのうち２種以上の合金；それらのうち１種以上と、銀、銅、マンガン、チタン、コバルト、ニッケル、タングステン、錫のうち１種以上との合金；並びに、グラファイト及びグラファイト層間化合物が挙げられる。合金としては、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。
【０１３８】
本実施形態の発光素子において、陽極及び陰極の少なくとも一方は、通常、透明又は半透明であるが、陽極が透明又は半透明であることが好ましい。
陽極及び陰極の形成方法としては、例えば、真空蒸着法、スパッタリング法、イオンプレーティング法、メッキ法及びラミネート法が挙げられる。
【０１３９】
［発光素子の製造方法］
本実施形態の発光素子において、第１の層、第２の層、及び、その他の層の形成方法としては、低分子化合物を用いる場合、例えば、真空蒸着法等の乾式法及び第１のインクの項で説明した湿式法が挙げられ、また、高分子化合物を用いる場合、例えば、第１のインクの項で説明した湿式法が挙げられる。第１の層、第２の層、及び、その他の層は、上述した各種インク、各種材料を含むインクを用いて、前述の第１のインクの項で説明した湿式法により形成してもよいし、真空蒸着法等の乾式法により形成してもよい。
【０１４０】
第１の層を湿式法により形成する場合、第１のインクを用いることが好ましい。第１の層は、本実施形態の発光素子の製造が容易になるので、湿式法により形成することが好ましい。
第２の層を湿式法により形成する場合、第２のインクを用いることが好ましい。第２の層は、本実施形態の発光素子の製造が容易になるので、湿式法により形成することが好ましい。
【０１４１】
本実施形態の発光素子は、例えば、基板上に各層を順次積層することにより製造することができる。具体的には、基板上に陽極を設け、その上に正孔注入層、正孔輸送層等の層を設け、その上に発光層を設け、その上に電子輸送層、電子注入層等の層を設け、更にその上に、陰極を積層することにより、発光素子を製造することができる。他の製造方法としては、基板上に陰極を設け、その上に電子注入層、電子輸送層、発光層、正孔輸送層、正孔注入層等の層を設け、更にその上に、陽極を積層することにより、発光素子を製造することができる。更に他の製造方法としては、陽極又は陽極上に各層を積層した陽極側基材と陰極又は陰極上に各層を積層させた陰極側基材とを、対向させて接合することにより製造することができる。
【０１４２】
本実施形態の発光素子の作製において、正孔注入層の形成に用いる材料、発光層の形成に用いる材料、正孔輸送層の形成に用いる材料、電子輸送層の形成に用いる材料、及び、電子注入層の形成に用いる材料が、各々、正孔注入層、発光層、正孔輸送層、電子輸送層及び電子注入層に隣接する層の形成時に使用される溶媒に溶解する場合、該溶媒に該材料が溶解することが回避されることが好ましい。材料の溶解を回避する方法としては、ｉ）架橋性基を有する材料を用いる方法、又は、ｉｉ）隣接する層の溶媒への溶解性に差を設ける方法が好ましい。上記ｉ）の方法では、架橋性基を有する材料を用いて層を形成した後、該架橋性基を架橋させることにより、該層を不溶化させることができる。また、上記ｉｉ）の方法としては、例えば、発光層の上に、溶解性の差を利用して電子輸送層を積層する場合、発光層に対して溶解性の低いインクを用いることで電子輸送層を発光層上に積層することができる。
【０１４３】
［発光素子の用途］
発光素子を用いて面状の発光を得るためには、面状の陽極と陰極とが重なり合うように配置すればよい。パターン状の発光を得るためには、面状の発光素子の表面にパターン状の窓を設けたマスクを設置する方法、非発光部にしたい層を極端に厚く形成し実質的に非発光とする方法、陽極若しくは陰極、又は両方の電極をパターン状に形成する方法がある。これらのいずれかの方法でパターンを形成し、いくつかの電極を独立にＯＮ／ＯＦＦできるように配置することにより、数字、文字等を表示できるセグメントタイプの表示装置が得られる。ドットマトリックス表示装置とするためには、陽極と陰極を共にストライプ状に形成して直交するように配置すればよい。複数の種類の発光色の異なる高分子化合物を塗り分ける方法、カラーフィルター又は蛍光変換フィルターを用いる方法により、部分カラー表示、マルチカラー表示が可能となる。ドットマトリックス表示装置は、パッシブ駆動も可能であるし、ＴＦＴ等と組み合わせてアクティブ駆動も可能である。これらの表示装置は、コンピュータ、テレビ、携帯端末等のディスプレイに用いることができる。面状の発光素子は、液晶表示装置のバックライト用の面状光源、又は、面状の照明用光源として好適に用いることができる。フレキシブルな基板を用いれば、曲面状の光源及び表示装置としても使用できる。
【実施例】
【０１４４】
以下、実施例によって本発明を更に詳細に説明するが、本発明はこれらの実施例に限定されるものではない。
【０１４５】
実施例において、高分子化合物のポリスチレン換算の数平均分子量（Ｍｎ）及びポリスチレン換算の重量平均分子量（Ｍｗ）は、移動相にテトラヒドロフランを用い、サイズエクスクルージョンクロマトグラフィー（ＳＥＣ）により求めた。ＳＥＣの測定条件は、次のとおりである。
測定する高分子化合物を約０．０５質量％の濃度でテトラヒドロフランに溶解させ、ＳＥＣに１０μＬ注入した。移動相は、２．０ｍＬ／分の流量で流した。カラムとして、ＰＬｇｅｌ  ＭＩＸＥＤ−Ｂ（ポリマーラボラトリーズ製）を用いた。検出器にはＵＶ−ＶＩＳ検出器（島津製作所製、商品名：ＳＰＤ−１０Ａｖｐ）を用いた。
【０１４６】
ＬＣ−ＭＳは、下記の方法で測定した。
測定試料を約２ｍｇ／ｍＬの濃度になるようにテトラヒドロフランに溶解させ、ＬＣ−ＭＳ（Ａｇｉｌｅｎｔ製、商品名：１２９０  Ｉｎｆｉｎｉｔｙ  ＬＣ及び６２３０  ＴＯＦ  ＬＣ／ＭＳ）に約１μＬ注入した。ＬＣ−ＭＳの移動相には、アセトニトリル及びテトラヒドロフランの比率を変化させながら用い、１．０ｍＬ／分の流量で流した。カラムは、ＳＵＭＩＰＡＸ  ＯＤＳ  Ｚ−ＣＬＵＥ（住化分析センター製、内径：４．６ｍｍ、長さ：２５０ｍｍ、粒径３μｍ）を用いた。
【０１４７】
ＮＭＲは、下記の方法で測定した。
５〜１０ｍｇの測定試料を約０．５ｍＬの重テトラヒドロフランに溶解させ、ＮＭＲ装置（ＪＥＯＬ  ＲＥＳＯＮＡＮＣＥ製、商品名：ＪＮＭ−ＥＣＺ４００Ｓ／Ｌ１）を用いて測定した。
【０１４８】
化合物の純度の指標として、高速液体クロマトグラフィー（ＨＰＬＣ）面積百分率の値を用いた。この値は、特に記載がない限り、ＨＰＬＣ（島津製作所製、商品名：ＬＣ−２０Ａ）でのＵＶ＝２５４ｎｍにおける値とする。この際、測定する化合物は、０．０１〜０．２質量％の濃度になるようにテトラヒドロフランに溶解させ、濃度に応じてＨＰＬＣに１〜１０μＬ注入した。ＨＰＬＣの移動相には、アセトニトリル／テトラヒドロフランの比率を１００／０〜０／１００（容積比）まで変化させながら用い、１．０ｍＬ／分の流量で流した。カラムは、ＳＵＭＩＰＡＸ  ＯＤＳ  Ｚ−ＣＬＵＥ（住化分析センター製、内径：４．６ｍｍ、長さ：２５０ｍｍ、粒径３μｍ）を用いた。検出器には、フォトダイオードアレイ検出器（島津製作所製、商品名：ＳＰＤ−Ｍ２０Ａ）を用いた。
【０１４９】
本実施例において、金属錯体の発光スペクトルの最大ピーク波長は、分光光度計（日本分光株式会社製、ＦＰ−６５００）により室温にて測定した。化合物をキシレンに、約０．８×１０−４質量％の濃度で溶解させたキシレン溶液を試料として用いた。励起光としては、波長３２５ｎｍのＵＶ光を用いた。
【０１５０】
＜合成例Ｍ＞  化合物Ｍ１〜Ｍ３の合成
化合物Ｍ１は国際公開第２０１５／１４５８７１号に記載の方法に従って合成した。
化合物Ｍ２は国際公開第２０１３／１４６８０６号に記載の方法に従って合成した。
化合物Ｍ３は国際公開第２００５／０４９５４６号に記載の方法に従って合成した。
【０１５１】
【化２５】
2020072256.tif 000026
【０１５２】
＜合成例ＨＴＬ＞  高分子化合物ＨＴＬ−１の合成
高分子化合物ＨＴＬ−１は、化合物Ｍ１、化合物Ｍ２及び化合物Ｍ３を用いて、国際公開第２０１５／１４５８７１号に記載の方法に従って合成した。高分子化合物ＨＴＬ−１は、Ｍｎ＝２．３×１０４及びＭｗ＝１．２×１０５であった。
高分子化合物ＨＴＬ−１は、仕込み原料の量から求めた理論値では、化合物Ｍ１から誘導される構成単位と、化合物Ｍ２から誘導される構成単位と、化合物Ｍ３から誘導される構成単位とが、４５：５：５０のモル比で構成された共重合体である。
【０１５３】
＜化合物ＨＭ−１＞
化合物ＨＭ−１はＬｕｍｉｎｅｓｃｅｎｃｅ  Ｔｅｃｈｎｏｌｏｇｙ社より購入した。
【０１５４】
【化２６】
2020072256.tif 000027
【０１５５】
＜合成例Ｂ＞  金属錯体Ｂ１の合成
金属錯体Ｂ１は、国際公開第２００６／１２１８１１号及び特開２０１３−０４８１９０号公報に記載の方法に準じて合成した。金属錯体Ｂ１の発光スペクトルの最大ピーク波長は４７１ｎｍであった。
【０１５６】
【化２７】
2020072256.tif 000028
【０１５７】
＜合成例Ｇ＞  金属錯体Ｇ１〜Ｇ３の合成及び入手
金属錯体Ｇ１はＬｕｍｉｎｅｓｃｅｎｃｅ  Ｔｅｃｈｎｏｌｏｇｙ社より購入した。
金属錯体Ｇ２は特開２０１３−２３７７８９号公報に記載の方法に従って合成した。
金属錯体Ｇ３は国際公開第２００９／１３１２５５号に記載の方法に準じて合成した。
【０１５８】
【化２８】
2020072256.tif 000029
【０１５９】
化合物Ｇ１の発光スペクトルの最大ピーク波長は５１０ｎｍであった。
化合物Ｇ２の発光スペクトルの最大ピーク波長は５０８ｎｍであった。
化合物Ｇ３の発光スペクトルの最大ピーク波長は５１４ｎｍであった。
【０１６０】
＜合成例Ｒ＞  金属錯体Ｒ１〜Ｒ５の合成及び入手
金属錯体Ｒ１はＡｍｅｒｉｃａｎ  Ｄｙｅ  Ｓｏｕｒｃｅ社より購入した。
金属錯体Ｒ２はＬｕｍｉｎｅｓｃｅｎｃｅ  Ｔｅｃｈｎｏｌｏｇｙ社より購入した。
金属錯体Ｒ３は特開２００６−１８８６７３号公報に記載の方法に準じて合成した。
金属錯体Ｒ４は特開２００８−１７９６１７号公報に記載の方法に従って合成した。
金属錯体Ｒ５は特開２０１１−１０５７０１号公報に記載の方法に従って合成した。
【０１６１】
【化２９】
2020072256.tif 000030
【０１６２】
【化３０】
2020072256.tif 000031
【０１６３】
金属錯体Ｒ１の発光スペクトルの最大ピーク波長は６１８ｎｍであった。
金属錯体Ｒ２の発光スペクトルの最大ピーク波長は６２０ｎｍであった。
金属錯体Ｒ３の発光スペクトルの最大ピーク波長は６１９ｎｍであった。
金属錯体Ｒ４の発光スペクトルの最大ピーク波長は５９４ｎｍであった。
金属錯体Ｒ５の発光スペクトルの最大ピーク波長は６１１ｎｍであった。
【０１６４】
＜合成例ＥＴ１＞  化合物ＥＴ１及び化合物ＥＴ３の合成
化合物ＥＴ１及び化合物ＥＴ３は、特開２０１０−２３５５７５号公報に記載の方法に準じて合成した。
【０１６５】
【化３１】
2020072256.tif 000032
【０１６６】
＜化合物ＥＴ２＞  化合物ＥＴ２の合成
【化３２】
2020072256.tif 000033
【０１６７】
反応容器内を不活性ガス雰囲気とした後、化合物ＥＴ２ａ（８．７ｇ）、化合物ＥＴ２ｂ（８．１ｇ）、ジメチルスルホキシド（２１８ｍＬ）、酸化銅（Ｉ）（１．３ｇ）、リン酸三カリウム（１６．７ｇ）及びジピバロイルメタン（３．２ｇ）を加え、１５０℃で１０時間撹拌した。得られた反応液を室温まで冷却した後、トルエン及びイオン交換水を加え、セライトを敷いたグラスフィルターでろ過した。得られたろ液をイオン交換水で洗浄した後、得られた有機層を濃縮することにより、粗生成物を得た。得られた粗生成物をシリカゲルカラムクロマトグラフィー（ヘキサン及び酢酸エチルの混合溶媒）により精製し、次いで、アセトニトリル及びトルエンの混合溶媒を用いて晶析を行った。得られた固体を５０℃で減圧乾燥させることにより、化合物ＥＴ２（８．０ｇ）を得た。化合物ＥＴ２のＨＰＬＣ面積百分率値は９９．５％以上であった。
【０１６８】
化合物ＥＴ２の分析結果は以下のとおりであった。
ＬＣ−ＭＳ（ＥＳＩ，ｐｏｓｉｔｉｖｅ）：ｍ／ｚ＝５７３［Ｍ＋Ｈ］＋
１Ｈ−ＮＭＲ（４００ＭＨｚ，ＴＨＦ−ｄ８）：δ（ｐｐｍ）＝１．０１（ｔ，３Ｈ），１．５８−１．６８（ｍ，２Ｈ），１．９５−２．０５（ｍ，２Ｈ），３．１４−３．１９（ｍ，２Ｈ），７．３２−７．３９（ｍ，４Ｈ），７．４９−７．５７（ｍ，４Ｈ），７．７２（ｓ，１Ｈ），７．７９−７．８８（ｍ，３Ｈ），８．３４−８．４２（ｍ，３Ｈ），８．５５−８．６８（ｍ，４Ｈ）．
【０１６９】
＜実施例Ｄ１＞  発光素子Ｄ１の作製と評価
（陽極及び正孔注入層の形成）
ガラス基板にスパッタ法により４５ｎｍの厚みでＩＴＯ膜を付けることにより陽極を形成した。該陽極上に、正孔注入材料であるＮＤ−３２０２（日産化学工業製）をスピンコート法により３５ｎｍの厚さで成膜した。大気雰囲気下において、ホットプレート上で５０℃、３分間加熱し、更に２３０℃、１５分間加熱することにより正孔注入層を形成した。
【０１７０】
（正孔輸送層の形成）
キシレンに高分子化合物ＨＴＬ−１を０．７質量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱させることにより、正孔輸送層を形成した。この加熱により、高分子化合物ＨＴＬ−１は、架橋体となった。
【０１７１】
（第１の層の形成）
トルエンに、化合物ＨＭ−１、金属錯体Ｂ１、金属錯体Ｇ３及び金属錯体Ｒ５（化合物ＨＭ−１／金属錯体Ｂ１／金属錯体Ｇ３／金属錯体Ｒ５＝７３．９質量％／２５質量％／１質量％／０．１質量％）を２質量％の濃度で溶解させた。得られたトルエン溶液を用いて、正孔輸送層の上にスピンコート法により８０ｎｍの厚さで成膜し、窒素ガス雰囲気下において、１３０℃、１０分間加熱させることにより第１の層（発光層）を形成した。
【０１７２】
（第２の層の形成）
２，２，３，３，４，４，５，５−オクタフルオロ−１−ペンタノールに、化合物ＥＴ１を０．２５質量％の濃度で溶解させた。得られた２，２，３，３，４，４，５，５−オクタフルオロ−１−ペンタノール溶液を用いて、第１の層の上にスピンコート法により１０ｎｍの厚さで成膜し、窒素ガス雰囲気下において、１３０℃、１０分間加熱させることにより第２の層（電子輸送層）を形成した。
【０１７３】
（陰極の形成）
第１の層を形成した基板を蒸着機内において、１．０×１０−４Ｐａ以下にまで減圧した後、陰極として、第２の層の上にフッ化ナトリウムを約４ｎｍ、次いで、フッ化ナトリウム層の上にアルミニウムを約８０ｎｍ蒸着した。蒸着後、ガラス基板を用いて封止することにより、発光素子Ｄ１を作製した。
【０１７４】
（発光素子の評価）
発光素子Ｄ１に電圧を印加することによりＥＬ発光が観測された。５０００ｃｄ／ｍ２における発光効率［ｌｍ／Ｗ］及びＣＩＥ色度座標を測定した。
【０１７５】
＜実施例Ｄ２〜Ｄ４及び比較例ＣＤ１＞  発光素子Ｄ２〜Ｄ４及びＣＤ１の作製と評価
実施例Ｄ１の（第１の層の形成）における「化合物ＨＭ−１、金属錯体Ｂ１、金属錯体Ｇ３及び金属錯体Ｒ５」に代えて、表１に記載の材料を用いた以外は、実施例Ｄ１と同様にして、発光素子Ｄ２〜Ｄ４及びＣＤ１を作製した。
発光素子Ｄ２〜Ｄ４及びＣＤ１に電圧を印加することによりＥＬ発光が観測された。５０００ｃｄ／ｍ２における発光効率［ｌｍ／Ｗ］及びＣＩＥ色度座標を測定した。
【０１７６】
実施例Ｄ１〜Ｄ４及び比較例ＣＤ１の結果を表１に示す。発光素子ＣＤ１の発光効率を１．００としたときの発光素子Ｄ１〜Ｄ４の発光効率の相対値を示す。
【０１７７】
【表１】
2020072256.tif 000034
【０１７８】
＜実施例Ｄ５〜Ｄ６及び比較例ＣＤ２＞  発光素子Ｄ５、Ｄ６及びＣＤ２の作製と評価
実施例Ｄ１の（第１の層の形成）における「化合物ＨＭ−１、金属錯体Ｂ１、金属錯体Ｇ３及び金属錯体Ｒ５」に代えて、表２に記載の材料を用い、更に、実施例Ｄ１の（第２の層の形成）における「化合物ＥＴ１」に代えて、「化合物ＥＴ２」を用いた以外は、実施例Ｄ１と同様にして、発光素子Ｄ５、Ｄ６及びＣＤ２を作製した。
発光素子Ｄ５、Ｄ６及びＣＤ２に電圧を印加することによりＥＬ発光が観測された。５０００ｃｄ／ｍ２における発光効率［ｌｍ／Ｗ］及びＣＩＥ色度座標を測定した。
【０１７９】
実施例Ｄ５、実施例Ｄ６及び比較例ＣＤ２の結果を表２に示す。発光素子ＣＤ２の発光効率を１．００としたときの発光素子Ｄ５及びＤ６の発光効率の相対値を示す。
【０１８０】
【表２】
2020072256.tif 000035
【０１８１】
＜実施例Ｄ７〜Ｄ８及び比較例ＣＤ３＞  発光素子Ｄ７、Ｄ８及びＣＤ３の作製と評価
実施例Ｄ１の（第１の層の形成）における「化合物ＨＭ−１、金属錯体Ｂ１、金属錯体Ｇ３及び金属錯体Ｒ５」に代えて、表３に記載の材料を用い、更に、実施例Ｄ１の（第２の層の形成）における「化合物ＥＴ１」に代えて、「化合物ＥＴ３」を用いた以外は、実施例Ｄ１と同様にして、発光素子Ｄ７、Ｄ８及びＣＤ３を作製した。
発光素子Ｄ７、Ｄ８及びＣＤ３に電圧を印加することによりＥＬ発光が観測された。５０００ｃｄ／ｍ２における発光効率［ｌｍ／Ｗ］及びＣＩＥ色度座標を測定した。
【０１８２】
実施例Ｄ７、実施例Ｄ８及び比較例ＣＤ３の結果を表３に示す。発光素子ＣＤ３の発光効率を１．００としたときの発光素子Ｄ７及びＤ８の発光効率の相対値を示す。
【０１８３】
【表３】
2020072256.tif 000036
【０１８４】
＜実施例Ｄ９及びＤ１０＞  発光素子Ｄ９及びＤ１０の作製と評価
実施例Ｄ１の（第１の層の形成）における「化合物ＨＭ−１、金属錯体Ｂ１、金属錯体Ｇ３及び金属錯体Ｒ５」に代えて、表４に記載の材料を用いた以外は、実施例Ｄ１と同様にして、発光素子Ｄ９及びＤ１０を作製した。
発光素子Ｄ９及びＤ１０に電圧を印加することによりＥＬ発光が観測された。１００ｃｄ／ｍ２における発光効率［ｌｍ／Ｗ］及びＣＩＥ色度座標を測定した。
【０１８５】
＜比較例ＣＤ４及びＣＤ５＞  発光素子ＣＤ４及びＣＤ５の作製と評価
実施例Ｄ１の（第１の層の形成）における「化合物ＨＭ−１、金属錯体Ｂ１、金属錯体Ｇ３及び金属錯体Ｒ５」に代えて、表４に記載の材料及び組成比（質量％）を用い、更に、実施例Ｄ１の（正孔輸送層の形成）における「高分子化合物ＨＴＬ−１」に代えて、表４に記載の材料及び組成比（質量％）を用いた以外は、実施例Ｄ１と同様にして、発光素子ＣＤ４及びＣＤ５を作製した。
発光素子ＣＤ４及びＣＤ５に電圧を印加することによりＥＬ発光が観測された。１００ｃｄ／ｍ２における発光効率［ｌｍ／Ｗ］及びＣＩＥ色度座標を測定した。
【０１８６】
実施例Ｄ９、実施例Ｄ１０、比較例ＣＤ４及び比較例ＣＤ５の結果を表４に示す。発光素子ＣＤ４の発光効率を１．０としたときの発光素子Ｄ９、Ｄ１０及びＣＤ５の発光効率の相対値を示す。
【０１８７】
【表４】
2020072256.tif 000037
【０１８８】
＜実施例Ｄ１１及びＤ１２＞  発光素子Ｄ１１及びＤ１２の作製と評価
実施例Ｄ１の（第１の層の形成）における「化合物ＨＭ−１、金属錯体Ｂ１、金属錯体Ｇ３及び金属錯体Ｒ５」に代えて、表５に記載の材料を用い、更に、実施例Ｄ１の（第２の層の形成）における「化合物ＥＴ１」に代えて、「化合物ＥＴ２」を用いた以外は、実施例Ｄ１と同様にして、発光素子Ｄ１１及びＤ１２を作製した。
発光素子Ｄ１１及びＤ１２に電圧を印加することによりＥＬ発光が観測された。１００ｃｄ／ｍ２における発光効率［ｌｍ／Ｗ］及びＣＩＥ色度座標を測定した。
【０１８９】
＜比較例ＣＤ６＞  発光素子ＣＤ６の作製と評価
実施例Ｄ１の（第１の層の形成）における「化合物ＨＭ−１、金属錯体Ｂ１、金属錯体Ｇ３及び金属錯体Ｒ５」に代えて、表５に記載の材料及び組成比（質量％）を用い、実施例Ｄ１の（第２の層の形成）における「化合物ＥＴ１」に代えて、「化合物ＥＴ２」を用い、更に、実施例Ｄ１の（正孔輸送層の形成）における「高分子化合物ＨＴＬ−１」に代えて、表５に記載の材料及び組成比（質量％）を用いた以外は、実施例Ｄ１と同様にして、発光素子ＣＤ６を作製した。
発光素子ＣＤ６に電圧を印加することによりＥＬ発光が観測された。１００ｃｄ／ｍ２における発光効率［ｌｍ／Ｗ］及びＣＩＥ色度座標を測定した。
【０１９０】
実施例Ｄ１１、実施例Ｄ１２及び比較例ＣＤ６の結果を表５に示す。発光素子ＣＤ６の発光効率を１．０としたときの発光素子Ｄ１１及びＤ１２の発光効率の相対値を示す。
【０１９１】
【表５】
2020072256.tif 000038
【０１９２】
＜実施例Ｄ１３＞  発光素子Ｄ１３の作製と評価
実施例Ｄ１の（第１の層の形成）における「化合物ＨＭ−１、金属錯体Ｂ１、金属錯体Ｇ３及び金属錯体Ｒ５」に代えて、表６に記載の材料を用い、更に、実施例Ｄ１の（第２の層の形成）における「化合物ＥＴ１」に代えて、「化合物ＥＴ３」を用いた以外は、実施例Ｄ１と同様にして、発光素子Ｄ１３を作製した。
発光素子Ｄ１３に電圧を印加することによりＥＬ発光が観測された。１００ｃｄ／ｍ２における発光効率［ｌｍ／Ｗ］及びＣＩＥ色度座標を測定した。
【０１９３】
＜比較例ＣＤ７＞  発光素子ＣＤ７の作製と評価
実施例Ｄ１の（第１の層の形成）における「化合物ＨＭ−１、金属錯体Ｂ１、金属錯体Ｇ３及び金属錯体Ｒ５」に代えて、表６に記載の材料及び組成比（質量％）を用い、実施例Ｄ１の（第２の層の形成）における「化合物ＥＴ１」に代えて、「化合物ＥＴ３」を用い、更に、実施例Ｄ１の（正孔輸送層の形成）における「高分子化合物ＨＴＬ−１」に代えて、表６に記載の材料及び組成比（質量％）を用いた以外は、実施例Ｄ１と同様にして、発光素子ＣＤ７を作製した。
発光素子ＣＤ７に電圧を印加することによりＥＬ発光が観測された。１００ｃｄ／ｍ２における発光効率［ｌｍ／Ｗ］及びＣＩＥ色度座標を測定した。
【０１９４】
実施例Ｄ１３及び比較例ＣＤ７の結果を表６に示す。発光素子ＣＤ７の発光効率を１．０としたときの発光素子Ｄ１３の発光効率の相対値を示す。
【０１９５】
【表６】
2020072256.tif 000039
【産業上の利用可能性】
【０１９６】
本発明によれば、発光効率が優れる発光素子を提供することができる。発光効率の優れた発光素子は、省資源化、省エネルギー化等の効果がある。
【符号の説明】
【０１９７】
１０  発光素子、１１  陽極、１２  第１の層、１３  第２の層、１４  陰極。
【図１】
2020072256.tif 000046
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
陽極と、陰極と、前記陽極及び前記陰極の間に設けられた第１の層と、前記陰極及び前記第１の層との間に設けられた第２の層とを有する発光素子であり、
前記第１の層が、式（１）で表される金属錯体の２種以上と、式（２）で表される金属錯体とを含有する層であり、
前記第１の層及び前記第２の層のうちの少なくとも１層が、式（Ｔ−１）で表される化合物を含有する、発光素子。
【化１】
2020072256.tif 000047
［式中、
Ｍ１は、ロジウム原子、パラジウム原子、イリジウム原子又は白金原子を表す。
ｎ１は１以上の整数を表し、ｎ２は０以上の整数を表す。但し、Ｍ１がロジウム原子又はイリジウム原子の場合、ｎ１＋ｎ２は３であり、Ｍ１がパラジウム原子又は白金原子の場合、ｎ１＋ｎ２は２である。
ＥＬは、炭素原子又は窒素原子を表す。ＥＬが複数存在する場合、それらはそれぞれ同一でも異なっていてもよい。
環Ｌ１は、６員の芳香族複素環を表し、この環は単一又は複数の置換基を有していてもよい。前記置換基が複数存在する場合、それらは同一でも異なっていてもよい。環Ｌ１が複数存在する場合、それらは同一でも異なっていてもよい。
環Ｌ２は、芳香族炭化水素環又は芳香族複素環を表し、これらの環は単一又は複数の置換基を有していてもよい。前記置換基が複数存在する場合、それらは同一でも異なっていてもよい。環Ｌ２が複数存在する場合、それらは同一でも異なっていてもよい。
環Ｌ１が有していてもよい置換基と環Ｌ２が有していてもよい置換基とは、同一でも異なっていてもよく、互いに結合して、それぞれが結合する原子とともに環を形成していてもよい。
但し、環Ｌ１及び環Ｌ２のうちの少なくとも１つは、置換基として、式（１−Ｔ）で表される基を有する。式（１−Ｔ）で表される基が複数存在する場合、それらは同一でも異なっていてもよい。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２とともに２座配位子を構成する原子団を表す。Ａ１−Ｇ１−Ａ２が複数存在する場合、それらは同一でも異なっていてもよい。］
【化２】
2020072256.tif 000048
［式中、
Ｍ２は、ロジウム原子、パラジウム原子、イリジウム原子又は白金原子を表す。
ｎ３は１以上の整数を表し、ｎ４は０以上の整数を表す。但し、Ｍ２がロジウム原子又はイリジウム原子の場合、ｎ３＋ｎ４は３であり、Ｍ２がパラジウム原子又は白金原子の場合、ｎ３＋ｎ４は２である。
Ｅ１及びＥ２は、それぞれ独立に、炭素原子又は窒素原子を表す。Ｅ１及びＥ２が複数存在する場合、それらはそれぞれ同一でも異なっていてもよい。
環Ｒ１は、５員の芳香族複素環を表し、この環は単一又は複数の置換基を有していてもよい。前記置換基が複数存在する場合、それらは同一でも異なっていてもよい。環Ｒ１が複数存在する場合、それらは同一でも異なっていてもよい。
環Ｒ２は、芳香族炭化水素環又は芳香族複素環を表し、これらの環は単一又は複数の置換基を有していてもよい。前記置換基が複数存在する場合、それらは同一でも異なっていてもよい。環Ｒ２が複数存在する場合、それらは同一でも異なっていてもよい。
環Ｒ１が有していてもよい置換基と環Ｒ２が有していてもよい置換基とは、同一でも異なっていてもよく、互いに結合して、それぞれが結合する原子とともに環を形成していてもよい。
Ａ３−Ｇ２−Ａ４は、アニオン性の２座配位子を表す。Ａ３及びＡ４は、それぞれ独立に、炭素原子、酸素原子又は窒素原子を表し、これらの原子は環を構成する原子であってもよい。Ｇ２は、単結合、又は、Ａ３及びＡ４とともに２座配位子を構成する原子団を表す。Ａ３−Ｇ２−Ａ４が複数存在する場合、それらは同一でも異なっていてもよい。］
【化３】
2020072256.tif 000049
［式中、Ｒ１Ｔは、アルキル基、シクロアルキル基、アルコキシ基、シクロアルコキシ基、アリールオキシ基、アリール基、１価の複素環基、置換アミノ基又はハロゲン原子を表し、これらの基は単一又は複数の置換基を有していてもよい。前記置換基が複数存在する場合、それらは同一でも異なっていてもよく、互いに結合して、それぞれが結合する原子とともに環を形成していてもよい。］
【化４】
2020072256.tif 000050
［式中、
ｎＴ１は、０以上５以下の整数を表す。ｎＴ１が複数存在する場合、それらは同一でも異なっていてもよい。
ｎＴ２は、１以上１０以下の整数を表す。
ＡｒＴ１は、環内に二重結合を有さない窒素原子及び＝Ｎ−で表される基を含む、縮合環の１価の複素環基であり、該基は単一又は複数の置換基を有していてもよく、前記置換基が複数存在する場合、それらは同一でも異なっていてもよく、互いに結合して、それぞれが結合する原子とともに環を形成していてもよい。ＡｒＴ１が複数存在する場合、それらは同一でも異なっていてもよい。
ＬＴ１は、アルキレン基、シクロアルキレン基、アリーレン基、２価の複素環基、−ＮＲＴ１’−で表される基、酸素原子又は硫黄原子を表し、これらの基は単一又は複数の置換基を有していてもよく、前記置換基が複数存在する場合、それらは同一でも異なっていてもよく、互いに結合して、それぞれが結合する原子とともに環を形成していてもよい。ＲＴ１’は、水素原子、アルキル基、シクロアルキル基、アリール基又は１価の複素環基を表し、これらの基は単一又は複数の置換基を有していてもよく、前記置換基が複数存在する場合、それらは同一でも異なっていてもよく、互いに結合して、それぞれが結合する原子とともに環を形成していてもよい。ＬＴ１が複数存在する場合、それらは同一でも異なっていてもよい。
ＡｒＴ２は、芳香族炭化水素基又は複素環基を表し、これらの基は単一又は複数の置換基を有していてもよく、前記置換基が複数存在する場合、それらは同一でも異なっていてもよく、互いに結合して、それぞれが結合する原子とともに環を形成していてもよい。］
【請求項２】
前記第２の層が、前記式（Ｔ−１）で表される化合物を含有する、請求項１に記載の発光素子。
【請求項３】
前記ＡｒＴ１が、式（Ｔ１−１）で表される基である、請求項１又は２に記載の発光素子。
【化５】
2020072256.tif 000051
［式中、
ＸＴ１は、単結合、酸素原子、硫黄原子、−Ｎ（ＲＸＴ１）−で表される基、又は、−Ｃ（ＲＸＴ１’）２−で表される基を表す。ＲＸＴ１及びＲＸＴ１’は、それぞれ独立に、水素原子、アルキル基、シクロアルキル基、アルコキシ基、シクロアルコキシ基、アリール基、アリールオキシ基、１価の複素環基、置換アミノ基、ハロゲン原子又はシアノ基を表し、これらの基は単一又は複数の置換基を有していてもよく、前記置換基が複数存在する場合、それらは同一でも異なっていてもよく、互いに結合して、それぞれが結合する原子とともに環を形成していてもよい。複数存在するＲＸＴ１’は、同一でも異なっていてもよく、互いに結合して、それぞれが結合する原子とともに環を形成していてもよい。
環ＲＴ１及び環ＲＴ２は、それぞれ独立に、芳香族炭化水素環又は複素環を表し、これらの環は単一又は複数の置換基を有していてもよく、前記置換基が複数存在する場合、それらは同一でも異なっていてもよく、互いに結合して、それぞれが結合する原子とともに環を形成していてもよい。
但し、環ＲＴ１及び環ＲＴ２のうちの少なくとも一つは、環内に＝Ｎ−で表される基を含む複素環であり、該環は単一又は複数の置換基を有していてもよく、前記置換基が複数存在する場合、それらは同一でも異なっていてもよく、互いに結合して、それぞれが結合する原子とともに環を形成していてもよい。］
【請求項４】
前記環ＲＴ１が、芳香族炭化水素環又は環内に＝Ｎ−で表される基を含む複素環であり、これらの環は単一又は複数の置換基を有していてもよく、且つ、前記環ＲＴ２が、環内に＝Ｎ−で表される基を含む複素環であり、該環は単一又は複数の置換基を有していてもよい、請求項３に記載の発光素子。
【請求項５】
前記環ＲＴ１が、単環式の芳香族炭化水素環又は環内に＝Ｎ−で表される基を含む単環式の複素環であり、これらの環は単一又は複数の置換基を有していてもよく、且つ、前記環ＲＴ２が、環内に＝Ｎ−で表される基を含む単環式の複素環であり、該環は単一又は複数の置換基を有していてもよい、請求項４に記載の発光素子。
【請求項６】
前記環ＲＴ１が、ベンゼン環、ピリジン環又はジアザベンゼン環であり、これらの環は単一又は複数の置換基を有していてもよく、且つ、前記環ＲＴ２が、ピリジン環又はジアザベンゼン環であり、これらの環は単一又は複数の置換基を有していてもよい、請求項５に記載の発光素子。
【請求項７】
前記環Ｌ１が、ピリジン環、ジアザベンゼン環、アザナフタレン環又はジアザナフタレン環であり、これらの環は単一又は複数の置換基を有していてもよく、且つ、前記環Ｌ２が、ベンゼン環、ピリジン環又はジアザベンゼン環であり、これらの環は単一又は複数の置換基を有していてもよい、請求項１〜６のいずれか一項に記載の発光素子。
【請求項８】
前記式（１）で表される金属錯体の発光スペクトルの最大ピーク波長が４９５ｎｍ以上７５０ｎｍ未満である、請求項１〜７のいずれか一項に記載の発光素子。
【請求項９】
前記環Ｒ１が、ジアゾール環又はトリアゾール環であり、これらの環は単一又は複数の置換基を有していてもよく、且つ、前記環Ｒ２が、ベンゼン環、ピリジン環又はジアザベンゼン環であり、これらの環は単一又は複数の置換基を有していてもよい、請求項１〜８のいずれか一項に記載の発光素子。
【請求項１０】
前記式（２）で表される金属錯体の発光スペクトルの最大ピーク波長が３８０ｎｍ以上４９５ｎｍ未満である、請求項１〜９のいずれか一項に記載の発光素子。
【請求項１１】
前記第１の層が、式（Ｈ−１）で表される化合物を更に含有する、請求項１〜１０のいずれか一項に記載の発光素子。
【化６】
2020072256.tif 000052
［式中、
ＡｒＨ１及びＡｒＨ２は、それぞれ独立に、アリール基、１価の複素環基又は置換アミノ基を表し、これらの基は単一又は複数の置換基を有していてもよい。前記置換基が複数存在する場合、それらは同一でも異なっていてもよく、互いに結合して、それぞれが結合する原子とともに環を形成していてもよい。
ｎＨ１は、０以上の整数を表す。
ＬＨ１は、アリーレン基、２価の複素環基、アルキレン基又はシクロアルキレン基を表し、これらの基は単一又は複数の置換基を有していてもよい。前記置換基が複数存在する場合、それらは同一でも異なっていてもよく、互いに結合して、それぞれが結合する原子とともに環を形成していてもよい。ＬＨ１が複数存在する場合、それらは同一でも異なっていてもよい。］
【請求項１２】
前記第１の層が、正孔輸送材料、正孔注入材料、電子輸送材料、電子注入材料、発光材料及び酸化防止剤からなる群より選ばれる少なくとも１種を更に含有する、請求項１〜１１のいずれか一項に記載の発光素子。
【請求項１３】
前記第１の層と、前記第２の層とが、隣接している、請求項１〜１２のいずれか一項に記載の発光素子。